(57)【要約】      （修正有）【課題】低誘電率且つ低誘電正接であり、予備乾燥をした際のはんだ耐熱性も良好な組成物、反応物、接着剤、フィルム状接着材、接着層、接着シート、樹脂付銅箔、銅張積層板、プリント配線板、並びに多層配線板及びその製造方法を提供する。【解決手段】芳香族テトラカルボン酸無水物、及びダイマージアミンを含むモノマー群の反応物であるポリイミド、並びにポリイソシアネート、トリマートリアミン、及びシラン変性エポキシ樹脂からなる群から選択される１種以上を含む組成物。【選択図】なし【特許請求の範囲】
【請求項１】
芳香族テトラカルボン酸無水物、及びダイマージアミンを含むモノマー群の反応物であるポリイミド、並びに
ポリイソシアネート、トリマートリアミン、及びシラン変性エポキシ樹脂からなる群から選択される１種以上を含む、組成物。
【請求項２】
芳香族テトラカルボン酸無水物、及びダイマージアミンを含むモノマー群の反応物であるポリイミドと
ポリイソシアネート、トリマートリアミン、及びシラン変性エポキシ樹脂からなる群から選択される１種以上との反応物。
【請求項３】
請求項１に記載の組成物、架橋剤及び有機溶剤を含む、接着剤。
【請求項４】
請求項１に記載の組成物の加熱硬化物及び／又は請求項３に記載の接着剤の加熱硬化物を含む、フィルム状接着材。
【請求項５】
請求項１に記載の組成物、請求項３に記載の接着剤、及び請求項４に記載のフィルム状接着材からなる群から選択される１つ以上を含む、接着層。
【請求項６】
請求項５に記載の接着層及び支持フィルムを含む、接着シート。
【請求項７】
請求項５に記載の接着層及び銅箔を含む、樹脂付銅箔。
【請求項８】
請求項６に記載の接着シート及び／又は請求項７に記載の樹脂付銅箔
並びに
銅箔、絶縁性シート及び支持フィルムからなる群から選択される１つ以上を含む、銅張積層板。
【請求項９】
請求項６に記載の接着シート又は請求項７に記載の樹脂付銅箔上に銅めっき層を有する、銅張積層板。
【請求項１０】
前記銅めっき層が無電解銅めっき層又は真空銅めっき層である、請求項９に記載の銅張積層板。
【請求項１１】
請求項８に記載の銅張積層板の銅箔面に回路パターンを有する、プリント配線板。
【請求項１２】
プリント配線板（１）又はプリント回路板（１）、
請求項５に記載の接着層、及び
プリント配線板（２）又はプリント回路板（２）を含む、
多層配線板。
【請求項１３】
下記工程１及び２を含む多層配線板の製造方法。
工程１：請求項３に記載の接着剤、請求項４に記載のフィルム状接着材、及び請求項６に記載の接着シートからなる群から選択される１つ以上を、
プリント配線板（１）又はプリント回路板（１）の少なくとも片面に接触させることによって、接着層付基材を製造する工程
工程２：該接着層付基材の上に、プリント配線板（２）又はプリント回路板（２）を積層し、加熱及び加圧下に圧着する工程
【発明の詳細な説明】
【技術分野】
【０００１】
本開示は組成物、反応物、接着剤、フィルム状接着材、接着層、接着シート、樹脂付銅箔、銅張積層板、プリント配線板、並びに多層配線板及びその製造方法に関する。
【背景技術】
【０００２】
携帯電話及びスマートフォン等のモバイル型通信機器やその基地局装置、サーバー・ルーター等のネットワーク関連電子機器、大型コンピュータ等に含まれるプリント配線板等を製造するために各種公知の樹脂が使用されている。
【発明の概要】
【発明が解決しようとする課題】
【０００３】
近年、上記ネットワーク関連電子機器では、大容量の情報を低損失かつ高速で伝送・処理する必要があり、それら製品のプリント配線板で扱う電気信号も高周波化が進んでいる。高周波の電気信号は減衰しやすいため、プリント配線板における伝送損失を一層低くする必要がある。そのため、プリント配線板を製造する際に用いられる組成物には、低誘電率且つ低誘電正接であること（低誘電特性ともいう。）が求められる。
【０００４】
また、プリント配線板を製造する際に用いられる組成物は、予備乾燥をした際のはんだ耐熱性が良好なことも求められる。
【０００５】
本発明が解決しようとする課題は、低誘電率且つ低誘電正接であり、予備乾燥をした際のはんだ耐熱性も良好な組成物を提供することとする。
【課題を解決するための手段】
【０００６】
本発明者らは鋭意検討の結果、所定の組成物によって、上記課題が解決されることを見出した。
【０００７】
本開示により以下の項目が提供される。
（項目１）
芳香族テトラカルボン酸無水物、及びダイマージアミンを含むモノマー群の反応物であるポリイミド、並びに
ポリイソシアネート、トリマートリアミン、及びシラン変性エポキシ樹脂からなる群から選択される１種以上を含む、組成物。
（項目２）
芳香族テトラカルボン酸無水物、及びダイマージアミンを含むモノマー群の反応物であるポリイミドと
ポリイソシアネート、トリマートリアミン、及びシラン変性エポキシ樹脂からなる群から選択される１種以上との反応物。
（項目３）
上記項目に記載の組成物、架橋剤及び有機溶剤を含む、接着剤。
（項目４）
上記項目に記載の組成物の加熱硬化物及び／又は上記項目に記載の接着剤の加熱硬化物を含む、フィルム状接着材。
（項目５）
上記項目に記載の組成物、上記項目に記載の接着剤、及び上記項目に記載のフィルム状接着材からなる群から選択される１つ以上を含む、接着層。
（項目６）
上記項目に記載の接着層及び支持フィルムを含む、接着シート。
（項目７）
上記項目に記載の接着層及び銅箔を含む、樹脂付銅箔。
（項目８）
上記項目に記載の接着シート及び／又は上記項目に記載の樹脂付銅箔
並びに
銅箔、絶縁性シート及び支持フィルムからなる群から選択される１つ以上を含む、銅張積層板。
（項目９）
上記項目に記載の接着シート又は上記項目に記載の樹脂付銅箔上に銅めっき層を有する、銅張積層板。
（項目１０）
前記銅めっき層が無電解銅めっき層又は真空銅めっき層である、上記項目に記載の銅張積層板。
（項目１１）
上記項目に記載の銅張積層板の銅箔面に回路パターンを有する、プリント配線板。
（項目１２）
プリント配線板（１）又はプリント回路板（１）、
上記項目に記載の接着層、及び
プリント配線板（２）又はプリント回路板（２）を含む、
多層配線板。
（項目１３）
下記工程１及び２を含む多層配線板の製造方法。
工程１：上記項目に記載の接着剤、上記項目に記載のフィルム状接着材、及び上記項目に記載の接着シートからなる群から選択される１つ以上を、
プリント配線板（１）又はプリント回路板（１）の少なくとも片面に接触させることによって、接着層付基材を製造する工程
工程２：該接着層付基材の上に、プリント配線板（２）又はプリント回路板（２）を積層し、加熱及び加圧下に圧着する工程
【０００８】
本開示において、上述した１又は複数の特徴は、明示された組み合わせに加え、さらに組み合わせて提供され得る。
【発明の効果】
【０００９】
本発明の組成物は、低誘電率且つ低誘電正接であり、かつ、高温耐熱性も予備乾燥をした際のはんだ耐熱性も良好である。そのため、本発明の組成物は熱可塑性ポリイミド組成物として使用され得る。
【発明を実施するための形態】
【００１０】
本開示の全体にわたり、各物性値、含有量等の数値の範囲は、適宜（例えば下記の各項目に記載の上限及び下限の値から選択して）設定され得る。具体的には、数値αについて、数値αの上限及び下限としてＡ１、Ａ２、Ａ３、Ａ４（Ａ１＞Ａ２＞Ａ３＞Ａ４とする）等が例示される場合、数値αの範囲は、Ａ１以下、Ａ２以下、Ａ３以下、Ａ２以上、Ａ３以上、Ａ４以上、Ａ１〜Ａ２、Ａ１〜Ａ３、Ａ１〜Ａ４、Ａ２〜Ａ３、Ａ２〜Ａ４、Ａ３〜Ａ４等が例示される。
【００１１】
［組成物］
本開示は、芳香族テトラカルボン酸無水物、及びダイマージアミンを含むモノマー群の反応物であるポリイミド、並びに
ポリイソシアネート、トリマートリアミン、及びシラン変性エポキシ樹脂からなる群から選択される１種以上を含む、組成物を提供する。
【００１２】
＜ポリイミド＞
上記ポリイミドは、芳香族テトラカルボン酸無水物等を含む酸無水物とダイマージアミン等ジアミン等を含むモノマー群の反応物である。上記ポリイミドは、単独又は２種以上で使用され得る。
【００１３】
＜芳香族テトラカルボン酸無水物＞
芳香族テトラカルボン酸無水物は、単独又は２種以上で使用され得る。芳香族テトラカルボン酸無水物は、対称芳香族テトラカルボン酸無水物等が例示される。
【００１４】
（対称芳香族テトラカルボン酸無水物）
本開示において「対称芳香族テトラカルボン酸無水物」は、対称軸（例えばＣ２対称軸）を分子内に有する芳香族テトラカルボン酸無水物を意味する。対称芳香族テトラカルボン酸無水物は、下記一般式
【化１】
2020196876.tif 000002
（式中、Ｘは単結合、−ＳＯ２−、−ＣＯ−、−Ｏ−、−Ｏ−Ｃ６Ｈ４−Ｃ（ＣＨ３）２−Ｃ６Ｈ４−Ｏ−、−ＣＯＯ−（ＣＨ２）ｐ−ＯＣＯ−、又は−ＣＯＯ−Ｈ２Ｃ−ＨＣ（−Ｏ−Ｃ（＝Ｏ）−ＣＨ３）−ＣＨ２−ＯＣＯ−を表し、ｐは１〜２０の整数を表す。）
で示されるもの等が例示される。
【００１５】
上記一般式で表わされる対称芳香族テトラカルボン酸無水物は、３，３’，４，４’−ビフェニルテトラカルボン酸二無水物、３，３’，４，４’−ジフェニルスルホンテトラカルボン酸二無水物、３，３’，４，４’−ベンゾフェノンテトラカルボン酸二無水物、３，３’，４，４’−ジフェニルエーテルテトラカルボン酸二無水物、４，４’−［プロパン−２，２−ジイルビス（１，４−フェニレンオキシ）］ジフタル酸二無水物、２，２−ビス（３，３’，４，４’−テトラカルボキシフェニル）テトラフルオロプロパン二無水物、２，２−ビス（３，４−ジカルボキシフェニル）プロパン二無水物、２，２’−ビス（３，４−ジカルボキシフェノキシフェニル）スルホン二無水物、２，２’，３，３’−ビフェニルテトラカルボン酸二無水物、２，２−ビス（２，３−ジカルボキシフェニル）プロパン二無水物、ピロメリット酸二無水物、１，２，３，４−ベンゼンテトラカルボン酸無水物、１，４，５，８−ナフタレンテトラカルボン酸無水物、２，３，６，７−ナフタレンテトラカルボン酸無水物等が例示される。
【００１６】
上記対称芳香族テトラカルボン酸無水物の中でも、芳香族テトラカルボン酸無水物とジアミンの相溶性、常温密着性、及び耐熱密着性等の点より、３，３’，４，４’−ベンゾフェノンテトラカルボン酸二無水物、４，４’−［プロパン−２，２−ジイルビス（１，４−フェニレンオキシ）］ジフタル酸二無水物、及び４，４’−オキシジフタル酸無水物からなる群より選ばれる少なくとも１種が好ましい。
【００１７】
芳香族テトラカルボン酸無水物１００モル％中の対称芳香族テトラカルボン酸無水物の含有量の上限及び下限は、１００、９０、８０、７０、６０、５５、５０、４０、３０、２０、１０、０モル％等が例示される。１つの実施形態において、芳香族テトラカルボン酸無水物１００モル％中の対称芳香族テトラカルボン酸無水物の含有量は、０〜１００モル％程度が好ましく、５０〜１００モル％程度がより好ましい。
【００１８】
芳香族テトラカルボン酸無水物１００質量％中の対称芳香族テトラカルボン酸無水物の含有量の上限及び下限は、１００、９０、８０、７０、６０、５５、５０、４０、３０、２０、１０、０質量％等が例示される。１つの実施形態において、芳香族テトラカルボン酸無水物１００質量％中の対称芳香族テトラカルボン酸無水物の含有量は、０〜１００質量％程度が好ましく、５０〜１００質量％程度がより好ましい。
【００１９】
モノマー群１００モル％中の対称芳香族テトラカルボン酸無水物の含有量の上限及び下限は、７５、７０、６０、５０、４０、３０、２０、１０、５、０モル％等が例示される。１つの実施形態において、モノマー群１００モル％中の対称芳香族テトラカルボン酸無水物の含有量は、０〜７５モル％程度が好ましい。
【００２０】
モノマー群１００質量％中の対称芳香族テトラカルボン酸無水物の含有量の上限及び下限は、７５、７０、６０、５０、４０、３０、２０、１０、５、０質量％等が例示される。１つの実施形態において、モノマー群１００質量％中の対称芳香族テトラカルボン酸無水物の含有量は、０〜７５質量％程度が好ましい。
【００２１】
（その他の芳香族テトラカルボン酸無水物）
１つの実施形態において、モノマー群は、上記フルオレン骨格含有テトラカルボン酸無水物でも対称芳香族テトラカルボン酸無水物でもない芳香族テトラカルボン酸無水物（その他の芳香族テトラカルボン酸無水物ともいう）を含み得る。
【００２２】
１つの実施形態において、芳香族テトラカルボン酸無水物１００モル％中のその他の酸無水物の含有量は、５モル％未満、４モル％未満、１モル％未満、０．９モル％未満、０．５モル％未満、０．１モル％未満、０モル％程度等が例示される。
【００２３】
１つの実施形態において、芳香族テトラカルボン酸無水物１００質量％中のその他の酸無水物の含有量は、５質量％未満、４質量％未満、１質量％未満、０．９質量％未満、０．５質量％未満、０．１質量％未満、０質量％程度等が例示される。
【００２４】
１つの実施形態において、モノマー群１００モル％中のその他の酸無水物の含有量は、５モル％未満、４モル％未満、１モル％未満、０．９モル％未満、０．５モル％未満、０．１モル％未満、０モル％程度等が例示される。
【００２５】
１つの実施形態において、モノマー群１００質量％中のその他の酸無水物の含有量は、５質量％未満、４質量％未満、１質量％未満、０．９質量％未満、０．５質量％未満、０．１質量％未満、０質量％程度等が例示される。
【００２６】
モノマー群１００モル％中の芳香族テトラカルボン酸無水物の含有量の上限及び下限は、７５、７０、６５、６０、５５、５０モル％等が例示される。１つの実施形態において、モノマー群１００モル％中の芳香族テトラカルボン酸無水物の含有量は、５０〜７５モル％程度が好ましい。
【００２７】
モノマー群１００質量％中の芳香族テトラカルボン酸無水物の含有量の上限及び下限は、７５、７０、６５、６０、５５、５０質量％等が例示される。１つの実施形態において、モノマー群１００質量％中の芳香族テトラカルボン酸無水物の含有量は、５０〜７５質量％程度が好ましい。
【００２８】
＜ジアミン＞
ジアミンは、単独又は２種以上で使用され得る。ジアミンは、ダイマージアミン、カルボキシル基含有ジアミン、ジアミノポリシロキサン等が例示される。
【００２９】
（ダイマージアミン）
本開示においてダイマージアミンとは、オレイン酸等の不飽和脂肪酸の二量体であるダイマー酸の全てのカルボキシル基を一級アミノ基に置換したものであり（特開平９−１２７１２号公報等参照）、各種公知のものを特に制限なく使用できる。以下、ダイマージアミンの非限定的な一般式を示す（各式において、ｍ＋ｎ＝６〜１７が好ましく、ｐ＋ｑ＝８〜１９が好ましく、破線部は炭素−炭素単結合又は炭素−炭素二重結合を意味する）。
【化２】
2020196876.tif 000003
【００３０】
ダイマージアミンの市販品は、バーサミン５５１（コグニクスジャパン（株）製）、バーサミン５５２（コグニクスジャパン（株）製；バーサミン５５１の水添物）、ＰＲＩＡＭＩＮＥ１０７５、ＰＲＩＡＭＩＮＥ１０７４（いずれもクローダジャパン（株）製）等が例示される。
【００３１】
ジアミン１００モル％中のダイマージアミン成分の含有量の上限及び下限は、１００、９０、８０、７０、６０、５０、４０、３０、２５、２０モル％等が例示される。１つの実施形態において、ジアミン１００モル％中のダイマージアミン成分の含有量は、柔軟性、接着性、溶剤可溶性向上の観点から２０〜８０モル％程度が好ましい。
【００３２】
ジアミン１００質量％中のダイマージアミン成分の含有量の上限及び下限は、１００、９０、８０、７０、６０、５０、４０、３０、２５、２０質量％等が例示される。１つの実施形態において、ジアミン１００質量％中のダイマージアミン成分の含有量は、柔軟性、接着性、溶剤可溶性向上の観点から３０〜９５質量％程度が好ましい。
【００３３】
モノマー群１００モル％中のダイマージアミンの含有量の上限及び下限は、５０、４０、３０、２０、１０、８、５モル％等が例示される。１つの実施形態において、モノマー群１００モル％中のダイマージアミンの含有量は、５〜５０モル％が好ましい。
【００３４】
モノマー群１００質量％中のダイマージアミンの含有量の上限及び下限は、５０、４０、３０、２０、１０、８、５質量％等が例示される。１つの実施形態において、モノマー群１００質量％中のダイマージアミンの含有量は、５〜５０質量％が好ましい。
【００３５】
（芳香族ジアミン）
１つの実施形態において、芳香族ジアミンは下記一般式、
【化３】
2020196876.tif 000004
（式中、Ｙは単結合、−ＳＯ２−、−ＣＯ−、−Ｏ−、−Ｏ−Ｃ６Ｈ４−Ｏ−、−Ｏ−Ｃ６Ｈ４−Ｃ（ＣＨ３）２−Ｃ６Ｈ４−Ｏ−、−ＣＯＯ−（ＣＨ２）ｑ−ＯＣＯ−、又は−ＣＯＯ−Ｈ２Ｃ−ＨＣ（−Ｏ−Ｃ（＝Ｏ）−ＣＨ３）−ＣＨ２−ＯＣＯ−を表し、ｑは１〜２０の整数を表す。）
により表わされる。
【００３６】
芳香族ジアミンは、４，４’−ジアミノビフェニル、４，４’−ジアミノベンゾフェノン、４，４’−ジアミノジフェニルエーテル、４，４’−（４，４’−イソプロピリデンジフェニル−１，１’−ジイルジオキシ）ジアニリン等が例示される。
【００３７】
ジアミン１００モル％中の芳香族ジアミンの含有量の上限は、８０、７０、６０、５０、４０、３０、２５モル％等が例示され、下限は、７５、７０、６０、５０、４０、３０、２５、２０モル％等が例示される。１つの実施形態において、ジアミン１００モル％中の芳香族ジアミンの含有量は、溶剤可溶性、作業性、柔軟性の観点から２０〜８０モル％が好ましい。
【００３８】
ジアミン１００質量％中の芳香族ジアミンの含有量の上限は、８０、７０、６０、５０、４０、３０、２５質量％等が例示され、下限は、７５、７０、６０、５０、４０、３０、２５、２０質量％等が例示される。１つの実施形態において、ジアミン１００質量％中の芳香族ジアミンの含有量は、溶剤可溶性、作業性、柔軟性の観点から２０〜８０質量％が好ましい。
【００３９】
モノマー群１００モル％中の芳香族ジアミンの含有量の上限は、５０、４０、３０、２０、１０、８モル％等が例示され、下限は、４０、３０、２０、１０、８、５モル％等が例示される。１つの実施形態において、モノマー群１００モル％中の芳香族ジアミンの含有量は、５〜５０モル％が好ましい。
【００４０】
モノマー群１００質量％中の芳香族ジアミンの含有量の上限は、５０、４０、３０、２０、１０、８質量％等が例示され、下限は、４０、３０、２０、１０、８、５質量％等が例示される。１つの実施形態において、モノマー群１００質量％中の芳香族ジアミンの含有量は、５〜５０質量％が好ましい。
【００４１】
芳香族ジアミンの物質量とダイマージアミンの物質量との比率（芳香族ジアミン／ダイマージアミン）の上限は、４．０、３．０、２．０、１．０、０．５０等が例示され、下限は、４．０、３．０、２．０、１．０、０．５０、０．２５等が例示される。１つの実施形態において、芳香族ジアミンの物質量とダイマージアミンの物質量との比率（芳香族ジアミン／ダイマージアミン）は、溶剤可溶性、作業性、柔軟性、接着性、誘電特性の観点から０．２５〜４．０が好ましい。
【００４２】
（ジアミノポリシロキサン）
ジアミノポリシロキサンは、α，ω−ビス（２−アミノエチル）ポリジメチルシロキサン、α，ω−ビス（３−アミノプロピル）ポリジメチルシロキサン、α，ω−ビス（４−アミノブチル）ポリジメチルシロキサン、α，ω−ビス（５−アミノペンチル）ポリジメチルシロキサン、α，ω−ビス［３−（２−アミノフェニル）プロピル］ポリジメチルシロキサン、α，ω−ビス［３−（４−アミノフェニル）プロピル］ポリジメチルシロキサン、１，３−ビス（３−アミノプロピル）テトラメチルジシロキサン、１，３−ビス（４−アミノブチル）テトラメチルジシロキサン等が例示される。
【００４３】
ジアミン１００モル％中のジアミノポリシロキサンの含有量の上限及び下限は、５、４、３、２、１、０モル％等が例示される。１つの実施形態において、ジアミン１００モル％中のジアミノポリシロキサンの含有量は、柔軟性向上の観点から０〜５モル％程度が好ましい。
【００４４】
ジアミン１００質量％中のジアミノポリシロキサンの含有量の上限及び下限は、５、４、３、２、１、０質量％等が例示される。１つの実施形態において、ジアミン１００質量％中のジアミノポリシロキサンの含有量は、柔軟性向上の観点から０〜５質量％程度が好ましい。
【００４５】
モノマー群１００モル％中のジアミノポリシロキサンの含有量の上限及び下限は、５、４、３、２、１、０モル％等が例示される。１つの実施形態において、モノマー群１００モル％中のジアミノポリシロキサンの含有量は、柔軟性向上の観点から０〜５モル％程度が好ましい。
【００４６】
モノマー群１００質量％中のジアミノポリシロキサンの含有量の上限及び下限は、５、４、３、２、１、０質量％等が例示される。１つの実施形態において、モノマー群１００質量％中のジアミノポリシロキサンの含有量は、柔軟性向上の観点から０〜５質量％程度が好ましい。
【００４７】
（その他のジアミン）
１つの実施形態において、モノマー群は、上記以外のジアミン（その他のジアミンともいう）を含み得る。その他のジアミンは、脂環式ジアミン、ビスアミノフェノキシフェニルプロパン、ジアミノジフェニルエーテル、フェニレンジアミン、ジアミノジフェニルスルフィド、ジアミノジフェニルスルホン、ジアミノベンゾフェノン、ジアミノジフェニルメタン、ジアミノフェニルプロパン、ジアミノフェニルヘキサフルオロプロパン、ジアミノフェニルフェニルエタン、ビスアミノフェノキシベンゼン、ビスアミノベンゾイルベンゼン、ビスアミノジメチルベンジルベンゼン、ビスアミノジトリフルオロメチルベンジルベンゼン、アミノフェノキシビフェニル、アミノフェノキシフェニルケトン、アミノフェノキシフェニルスルフィド、アミノフェノキシフェニルスルホン、アミノフェノキシフェニルエーテル、アミノフェノキシフェニルプロパン、ビス（アミノフェノキシベンゾイル）ベンゼン、ビス（アミノフェノキシ−α，α−ジメチルベンジル）ベンゼン、ビス［（アミノアリールオキシ）ベンゾイル］ジフェニルエーテル、ビス（アミノ−α，α−ジメチルベンジルフェノキシ）ベンゾフェノン、ビス［アミノ−α，α−ジメチルベンジルフェノキシ］ジフェニルスルホン、４，４’−ビス［アミノフェノキシフェノキシ］ジフェニルスルホン、ジアミノジアリールオキシベンゾフェノン、ジアミノアリールオキシベンゾフェノン、６，６’−ビス（アミノアリールオキシ）−３，３，３’，３’−テトラメチル−１，１’−スピロビインダン、ビス（アミノアルキル）エーテル、ビス（アミノアルコキシアルキル）エーテル、ビス（アミノアルコキシ）アルカン、ビス［（アミノアルコキシ）アルコキシ］アルカン、（ポリ）エチレングリコ−ルビス（アミノアルキル）エーテル、ビス（アミノアリールオキシ）ピリジン、ジアミノアルキレン等が例示される。
【００４８】
脂環式ジアミンは、ジアミノシクロヘキサン、ジアミノジシクロヘキシルメタン、ジメチルージアミノジシクロヘキシルメタン、ジアミノビシクロ［２．２．１］ヘプタン、ビス（アミノメチル）−ビシクロ［２．２．１］ヘプタン、３（４），８（９）−ビス（アミノメチル）トリシクロ［５．２．１．０（２，６）］デカン、イソホロンジアミン、４，４’−ジアミノジシクロヘキシルメタン及び１，３−ビスアミノメチルシクロヘキサン等が例示される。
【００４９】
ビスアミノフェノキシフェニルプロパンは、２，２−ビス［４−（３−アミノフェノキシ）フェニル］プロパン、２，２−ビス［４−（４−アミノフェノキシ）フェニル］プロパン等が例示される。
【００５０】
ジアミノジフェニルエーテルは、３，３’−ジアミノジフェニルエーテル、３，４’−ジアミノジフェニルエーテル、４，４’−ジアミノジフェニルエーテル等が例示される。
【００５１】
フェニレンジアミンは、ｐ−フェニレンジアミン、ｍ−フェニレンジアミン等のフェニレンジアミン等が例示される。
【００５２】
ジアミノジフェニルスルフィドは、３，３’−ジアミノジフェニルスルフィド、３，４’−ジアミノジフェニルスルフィド、４，４’−ジアミノジフェニルスルフィド等が例示される。
【００５３】
ジアミノジフェニルスルホンは、３，３’−ジアミノジフェニルスルホン、３，４’−ジアミノジフェニルスルホン、４，４’−ジアミノジフェニルスルホン等が例示される。
【００５４】
ジアミノベンゾフェノンは、３，３’−ジアミノベンゾフェノン、４，４’−ジアミノベンゾフェノン、３，４’−ジアミノベンゾフェノン等が例示される。
【００５５】
ジアミノジフェニルメタンは、３，３’−ジアミノジフェニルメタン、４，４’−ジアミノジフェニルメタン、３，４’−ジアミノジフェニルメタン等が例示される。
【００５６】
ジアミノフェニルプロパンは、２，２−ジ（３−アミノフェニル）プロパン、２，２−ジ（４−アミノフェニル）プロパン、２−（３−アミノフェニル）−２−（４−アミノフェニル）プロパン等が例示される。
【００５７】
ジアミノフェニルヘキサフルオロプロパンは、２，２−ジ（３−アミノフェニル）−１，１，１，３，３，３−ヘキサフルオロプロパン、２，２−ジ（４−アミノフェニル）−１，１，１，３，３，３−ヘキサフルオロプロパン、２−（３−アミノフェニル）−２−（４−アミノフェニル）−１，１，１，３，３，３−ヘキサフルオロプロパン等が例示される。
【００５８】
ジアミノフェニルフェニルエタンは、１，１−ジ（３−アミノフェニル）−１−フェニルエタン、１，１−ジ（４−アミノフェニル）−１−フェニルエタン、１−（３−アミノフェニル）−１−（４−アミノフェニル）−１−フェニルエタン等が例示される。
【００５９】
ビスアミノフェノキシベンゼンは、１，３−ビス（３−アミノフェノキシ）ベンゼン、１，３−ビス（４−アミノフェノキシ）ベンゼン、１，４−ビス（３−アミノフェノキシ）ベンゼン、１，４−ビス（４−アミノフェノキシ）ベンゼン等が例示される。
【００６０】
ビスアミノベンゾイルベンゼンは、１，３−ビス（３−アミノベンゾイル）ベンゼン、１，３−ビス（４−アミノベンゾイル）ベンゼン、１，４−ビス（３−アミノベンゾイル）ベンゼン、１，４−ビス（４−アミノベンゾイル）ベンゼン等が例示される。
【００６１】
ビスアミノジメチルベンジルベンゼンは、１，３−ビス（３−アミノ−α，α−ジメチルベンジル）ベンゼン、１，３−ビス（４−アミノ−α，α−ジメチルベンジル）ベンゼン、１，４−ビス（３−アミノ−α，α−ジメチルベンジル）ベンゼン、１，４−ビス（４−アミノ−α，α−ジメチルベンジル）ベンゼン等が例示される。
【００６２】
ビスアミノジトリフルオロメチルベンジルベンゼンは、１，３−ビス（３−アミノ−α，α−ジトリフルオロメチルベンジル）ベンゼン、１，３−ビス（４−アミノ−α，α−ジトリフルオロメチルベンジル）ベンゼン、１，４−ビス（３−アミノ−α，α−ジトリフルオロメチルベンジル）ベンゼン、１，４−ビス（４−アミノ−α，α−ジトリフルオロメチルベンジル）ベンゼン等が例示される。
【００６３】
アミノフェノキシビフェニルは、２，６−ビス（３−アミノフェノキシ）ベンゾニトリル、４，４’−ビス（３−アミノフェノキシ）ビフェニル、４，４’−ビス（４−アミノフェノキシ）ビフェニル等が例示される。
【００６４】
アミノフェノキシフェニルケトンは、ビス［４−（３−アミノフェノキシ）フェニル］ケトン、ビス［４−（４−アミノフェノキシ）フェニル］ケトン等が例示される。
【００６５】
アミノフェノキシフェニルスルフィドは、ビス［４−（３−アミノフェノキシ）フェニル］スルフィド、ビス［４−（４−アミノフェノキシ）フェニル］スルフィド等が例示される。
【００６６】
アミノフェノキシフェニルスルホンは、ビス［４−（３−アミノフェノキシ）フェニル］スルホン、ビス［４−（４−アミノフェノキシ）フェニル］スルホン等が例示される。
【００６７】
アミノフェノキシフェニルエーテルは、ビス［４−（３−アミノフェノキシ）フェニル］エーテル、ビス［４−（４−アミノフェノキシ）フェニル］エーテル等が例示される。
【００６８】
アミノフェノキシフェニルプロパンは、２，２−ビス［４−（３−アミノフェノキシ）フェニル］プロパン、２，２−ビス［３−（３−アミノフェノキシ）フェニル］−１，１，１，３，３，３−ヘキサフルオロプロパン、２，２−ビス［４−（４−アミノフェノキシ）フェニル］−１，１，１，３，３，３−ヘキサフルオロプロパン等が例示される。
【００６９】
ビス（アミノフェノキシベンゾイル）ベンゼンは、１，３−ビス［４−（３−アミノフェノキシ）ベンゾイル］ベンゼン、１，３−ビス［４−（４−アミノフェノキシ）ベンゾイル］ベンゼン、１，４−ビス［４−（３−アミノフェノキシ）ベンゾイル］ベンゼン、１，４−ビス［４−（４−アミノフェノキシ）ベンゾイル］ベンゼン等が例示される。
【００７０】
ビス（アミノフェノキシ−α，α−ジメチルベンジル）ベンゼンは、１，３−ビス［４−（３−アミノフェノキシ）−α，α−ジメチルベンジル］ベンゼン、１，３−ビス［４−（４−アミノフェノキシ）−α，α−ジメチルベンジル］ベンゼン、１，４−ビス［４−（３−アミノフェノキシ）−α，α−ジメチルベンジル］ベンゼン、１，４−ビス［４−（４−アミノフェノキシ）−α，α−ジメチルベンジル］ベンゼン等が例示される。
【００７１】
ビス［（アミノアリールオキシ）ベンゾイル］ジフェニルエーテルは、４，４’−ビス［４−（４−アミノフェノキシ）ベンゾイル］ジフェニルエーテル等が例示される。
【００７２】
ビス（アミノ−α，α−ジメチルベンジルフェノキシ）ベンゾフェノンは、４，４’−ビス［４−（４−アミノ−α，α−ジメチルベンジル）フェノキシ］ベンゾフェノン等が例示される。
【００７３】
ビス［アミノ−α，α−ジメチルベンジルフェノキシ］ジフェニルスルホンは、
４，４’−ビス［４−（４−アミノ−α，α−ジメチルベンジル）フェノキシ］ジフェニルスルホン等が例示される。
【００７４】
４，４’−ビス［アミノフェノキシフェノキシ］ジフェニルスルホンは、４，４’−ビス［４−（４−アミノフェノキシ）フェノキシ］ジフェニルスルホン等が例示される。
【００７５】
ジアミノジアリールオキシベンゾフェノンは、３，３’−ジアミノ−４，４’−ジフェノキシベンゾフェノン、３，３’−ジアミノ−４，４’−ジビフェノキシベンゾフェノン等が例示される。
【００７６】
ジアミノアリールオキシベンゾフェノンは、３，３’−ジアミノ−４−フェノキシベンゾフェノン、３，３’−ジアミノ−４−ビフェノキシベンゾフェノン等が例示される。
【００７７】
６，６’−ビス（アミノアリールオキシ）−３，３，３’，３’−テトラメチル−１，１’−スピロビインダンは、６，６’−ビス（３−アミノフェノキシ）−３，３，３’，３’−テトラメチル−１，１’−スピロビインダン、６，６’−ビス（４−アミノフェノキシ）−３，３，３’，３’−テトラメチル−１，１’−スピロビインダン等が例示される。
【００７８】
ビス（アミノアルキル）エーテルは、ビス（アミノメチル）エーテル、ビス（２−アミノエチル）エーテル、ビス（３−アミノプロピル）エーテル等が例示される。
【００７９】
ビス（アミノアルコキシアルキル）エーテルは、ビス［２−（アミノメトキシ）エチル］エ−テル、ビス［２−（２−アミノエトキシ）エチル］エーテル、ビス［２−（３−アミノプロトキシ）エチル］エーテル等が例示される。
【００８０】
ビス（アミノアルコキシ）アルカンは、１，２−ビス（アミノメトキシ）エタン、１，２−ビス（２−アミノエトキシ）エタン等が例示される。
【００８１】
ビス［（アミノアルコキシ）アルコキシ］アルカンは、１，２−ビス［２−（アミノメトキシ）エトキシ］エタン、１，２−ビス［２−（２−アミノエトキシ）エトキシ］エタン等が例示される。
【００８２】
（ポリ）エチレングリコ−ルビス（アミノアルキル）エーテルは、エチレングリコ−ルビス（３−アミノプロピル）エーテル、ジエチレングリコ−ルビス（３−アミノプロピル）エーテル、トリエチレングリコ−ルビス（３−アミノプロピル）エーテル等が例示される。
【００８３】
ビス（アミノアリールオキシ）ピリジンは、２，６−ビス（３−アミノフェノキシ）ピリジン等が例示される。
【００８４】
ジアミノアルキレンは、エチレンジアミン、１，３−ジアミノプロパン、１，４−ジアミノブタン、１，５−ジアミノペンタン、１，６−ジアミノヘキサン、１，７−ジアミノヘプタン、１，８−ジアミノオクタン、１，９−ジアミノノナン、１，１０−ジアミノデカン、１，１１−ジアミノウンデカン、１，１２−ジアミノドデカン等が例示される。
【００８５】
１つの実施形態において、ジアミン１００モル％中のその他のジアミンの含有量は、５モル％未満、４モル％未満、１モル％未満、０．９モル％未満、０．５モル％未満、０．１モル％未満、０モル％程度等が例示される。
【００８６】
１つの実施形態において、ジアミン１００質量％中のその他のジアミンの含有量は、５質量％未満、４質量％未満、１質量％未満、０．９質量％未満、０．５質量％未満、０．１質量％未満、０質量％程度等が例示される。
【００８７】
１つの実施形態において、モノマー群１００モル％中のその他のジアミンの含有量は、５モル％未満、４モル％未満、１モル％未満、０．９モル％未満、０．５モル％未満、０．１モル％未満、０モル％程度等が例示される。
【００８８】
１つの実施形態において、モノマー群１００質量％中のその他のジアミンの含有量は、５質量％未満、４質量％未満、１質量％未満、０．９質量％未満、０．５質量％未満、０．１質量％未満、０質量％程度等が例示される。
【００８９】
モノマー群１００モル％中のジアミンの含有量の上限及び下限は、５０、４５、４０、３５、３０、２５モル％等が例示される。１つの実施形態において、モノマー群１００モル％中のジアミンの含有量は、２５〜５０モル％程度が好ましい。
【００９０】
モノマー群１００質量％中のジアミンの含有量の上限及び下限は、５０、４５、４０、３５、３０、２５質量％等が例示される。１つの実施形態において、モノマー群１００モル％中のジアミンの含有量は、２５〜５０質量％程度が好ましい。
【００９１】
芳香族テトラカルボン酸無水物とジアミンとのモル比〔芳香族テトラカルボン酸無水物／ジアミン〕の上限及び下限は、１．５、１．４、１．３、１．２、１．１、１．０等が例示される。１つの実施形態において、芳香族テトラカルボン酸無水物とジアミンとのモル比〔芳香族テトラカルボン酸無水物／ジアミン〕は、溶剤可溶性、溶液安定性の観点より、１．０〜１．５程度が好ましい。
【００９２】
芳香族テトラカルボン酸無水物とジアミンとの質量比〔芳香族テトラカルボン酸無水物／ジアミン〕の上限及び下限は、１．５、１．４、１．２、１．０、０．９、０．７、０．６、０．５等が例示される。１つの実施形態において、芳香族テトラカルボン酸無水物とジアミンとの質量比〔芳香族テトラカルボン酸無水物／ジアミン〕は、０．５〜１．５が好ましい。
【００９３】
＜その他のモノマー＞
１つの実施形態において、モノマー群は、芳香族テトラカルボン酸無水物でもジアミンでもないモノマー（その他のモノマーともいう）を含み得る。その他のモノマーは、脂肪族テトラカルボン酸無水物等が例示される。
【００９４】
１つの実施形態において、モノマー群中のその他のモノマーの含有量は、５モル％未満、４モル％未満、１モル％未満、０．９モル％未満、０．５モル％未満、０．１モル％未満、０モル％程度等が例示される。
【００９５】
１つの実施形態において、モノマー群中のその他のモノマーの含有量は、５質量％未満、４質量％未満、１質量％未満、０．９質量％未満、０．５質量％未満、０．１質量％未満、０質量％程度等が例示される。
【００９６】
１つの実施形態において、前記芳香族テトラカルボン酸無水物が４，４’−［プロパン−２，２−ジイルビス（１，４−フェニレンオキシ）］ジフタル酸二無水物であり、かつ前記カルボキシル基含有ジアミンが３，５−ジアミノ安息香酸であるか、又は
前記芳香族テトラカルボン酸無水物が３，３’，４，４’−ベンゾフェノンテトラカルボン酸二無水物であり、かつ前記カルボキシル基含有ジアミンが５，５’−メチレンビス（２−アミノ安息香酸）である。
【００９７】
＜ポリイミドの物性等＞
上記ポリイミドの重量平均分子量の上限及び下限は、５００００、４００００、３００００、２００００、１００００、７５００、５５００、５０００等が例示される。１つの実施形態において、上記ポリイミドの重量平均分子量は誘電特性、溶剤可溶性、柔軟性の観点から５０００〜５００００が好ましい。
【００９８】
上記ポリイミドの数平均分子量の上限及び下限は、４００００、３００００、２００００、１００００、７５００、５０００、３０００、２０００等が例示される。１つの実施形態において、上記ポリイミドの数平均分子量は誘電特性、溶剤可溶性、柔軟性の観点から２０００〜４００００が好ましい。
【００９９】
重量平均分子量及び数平均分子量は、例えばゲルパーミエーションクロマトグラフィー（ＧＰＣ）により測定したポリスチレン換算値として求められ得る。
【０１００】
上記ポリイミドの軟化点の上限及び下限は、２２０、２００、１５０、１００、５０、２５、２０℃等が例示される。１つの実施形態において、上記ポリイミドの軟化点は作業性、耐熱性、溶剤可溶性の観点から２０〜２２０℃が好ましい。
【０１０１】
軟化点は、市販の測定器（「ＡＲＥＳ−２ＫＳＴＤ−ＦＣＯ−ＳＴＤ」、Ｒｈｅｏｍｅｔｒｉｃ  Ｓｃｉｅｎｔｉｆｉｃ社製）等を用いて得られ得る。
【０１０２】
上記ポリイミドの酸価の上限及び下限は、３００、２７５、２５０、２２５、２００、１７５、１５０、１２５、１００、７５、５０、２５、２０ｍｇＫＯＨ／ｇ等が例示される。１つの実施形態において、上記ポリイミドの酸価は、２０〜３００ｍｇＫＯＨ／ｇが好ましい。
【０１０３】
酸価は、ＪＩＳ  Ｋ  ００７０：１９９２に記載の手順により求められ得る。
【０１０４】
＜ポリイミドの製造方法等＞
上記ポリイミドは、各種公知の方法により製造できる。ポリイミドの製造方法は、芳香族テトラカルボン酸無水物、並びにダイマージアミン等を含むジアミンを含むモノマー群を、好ましくは６０〜１２０℃程度、より好ましくは８０〜１００℃程度の温度において、好ましくは０．１〜２時間程度、より好ましくは０．１〜０．５時間程度、重付加反応させて、重付加物を得る工程、得られた重付加物を好ましくは８０〜２５０℃程度、より好ましくは１００〜２００℃程度の温度において、好ましくは０．５〜５０時間程度、より好ましくは１〜２０時間程度、イミド化反応、即ち脱水閉環反応させる工程を含む方法等が例示される。
【０１０５】
なお、イミド化反応させる工程では、各種公知の反応触媒、脱水剤、及び後述する有機溶剤が使用され得る。各種公知の反応触媒、脱水剤、及び後述する有機溶剤は、単独又は２種以上で使用され得る。反応触媒は、トリエチルアミン等の脂肪族第３級アミン、ジメチルアニリン等の芳香族第３級アミン、ピリジン、ピコリン、イソキノリン等の複素環式第３級アミン等が例示される。また、脱水剤は、無水酢酸等の脂肪族酸無水物や無水安息香酸等の芳香族酸無水物等が例示される。
【０１０６】
上記ポリイミドのイミド閉環率は特に限定されない。ここに「イミド閉環率」とは、ポリイミドにおける環状イミド結合の含有量を意味し、例えばＮＭＲやＩＲ分析等の各種分光手段により決定できる。常温密着性及び耐熱密着性が良好となる観点から、上記ポリイミドのイミド閉環率は、７０％以上程度が好ましく、８５〜１００％程度がより好ましい。
【０１０７】
組成物１００質量％中のポリイミドの含有量の上限及び下限は、９９．９、９９．８、９９．５、９９、９８、９５、９０、８０、７０、６０、５５、５０質量％等が例示される。１つの実施形態において、組成物１００質量％中のポリイミドの含有量は、５０〜９９．９質量％が好ましい。
【０１０８】
組成物１００質量％中のポリイソシアネート、トリマートリアミン、及びシラン変性エポキシ樹脂からなる群から選択される１種以上の含有量の上限及び下限は、５０、４５、４０、３０、２０、１０、５、２、１、０．５、０．２、０．１質量％等が例示される。１つの実施形態において、組成物１００質量％中のポリイソシアネート、トリマートリアミン、及びシラン変性エポキシ樹脂からなる群から選択される１種以上の含有量は、０．１〜５０質量％が好ましい。
【０１０９】
ポリイミドとポリイソシアネート、トリマートリアミン、及びシラン変性エポキシ樹脂からなる群から選択される１種以上との質量比（ポリイミド／ポリイソシアネート、トリマートリアミン、及びシラン変性エポキシ樹脂からなる群から選択される１種以上）の上限及び下限は、１０００、９００、８００、７００、６００、５００、４００、３００、２００、１９０、１７５、１５０、１４５、１４０、１３５、１３０、１２５、１２０、１１５、１１０、１０５、１００、９５、９０、８５、８３、８０、７５、７０、６７、６５、６０、５５、５０、４５、４０、３５、３０、２９、２５、２０、１９、１８、１７、１６、１５、１４、１３、１２、１１、１０、９、７、５、４，３、２、１等が例示される。１つの実施形態において、ポリイミドとポリイソシアネート、トリマートリアミン、及びシラン変性エポキシ樹脂からなる群から選択される１種以上との質量比（ポリイミド／ポリイソシアネート、トリマートリアミン、及びシラン変性エポキシ樹脂からなる群から選択される１種以上）は、１〜１０００が好ましい。
【０１１０】
＜ポリイソシアネート＞
本開示において、「ポリイソシアネート」とは、２個以上のイソシアネート基（−Ｎ＝Ｃ＝Ｏ）を有する化合物である。ポリイソシアネートは、直鎖脂肪族ポリイソシアネート、分岐脂肪族ポリイソシアネート、脂環族ポリイソシアネート、芳香族ポリイソシアネート並びにこれらのビウレット体、イソシアヌレート体、アロファネート体、アダクト体等が例示される。上記組成物において、ポリイソシアネートは単独で使用しても２種以上を併用してもよい。
【０１１１】
直鎖脂肪族基は、直鎖アルキレン基等が例示される。直鎖アルキレン基は一般式：−（ＣＨ２）ｎ−（ｎは１以上の整数）で表される。直鎖アルキレン基は、メチレン基、エチレン基、プロピレン基、ｎ−ブチレン基、ｎ−ペンチレン基、ｎ−ヘキシレン基、ｎ−ヘプチレン基、ｎ−オクチレン基、ｎ−ノニレン基、ｎ−デカメチレン基等が例示される。
【０１１２】
直鎖脂肪族ポリイソシアネートは、メチレンジイソシアネート、ジメチレンジイソシアネート、トリメチレンジイソシアネート、テトラメチレンジイソシアネート、ペンタメチレンジイソシアネート、ヘキサメチレンジイソシアネート、ヘプタメチレンジイソシアネート、オクタメチレンジイソシアネート、ノナメチレンジイソシアネート、デカメチレンジイソシアネート等が例示される。
【０１１３】
分岐脂肪族基は、分岐アルキレン基等が例示される。分岐アルキレン基は、直鎖アルキレン基の少なくとも１つの水素原子がアルキル基によって置換された基である。分岐アルキレン基は、ジエチルペンチレン基、トリメチルブチレン基、トリメチルペンチレン基、トリメチルヘキシレン基（トリメチルヘキサメチレン基）等が例示される。
【０１１４】
分岐脂肪族ポリイソシアネートは、ジエチルペンチレンジイソシアネート、トリメチルブチレンジイソシアネート、トリメチルペンチレンジイソシアネート、トリメチルヘキサメチレンジイソシアネート等が例示される。
【０１１５】
脂環族基は、シクロアルキレン基等が例示される。シクロアルキレン基は、単環シクロアルキレン基、架橋環シクロアルキレン基、縮合環シクロアルキレン基等が例示される。またシクロアルキレン基は、１個以上の水素原子が直鎖又は分岐アルキル基によって置換されていてもよい。
【０１１６】
本開示において、単環とは、炭素の共有結合により形成された内部に橋かけ構造を有しない環状構造を意味する。また、縮合環とは、２つ以上の単環が２個の原子を共有している（すなわち、それぞれの環の辺を互いに１つだけ共有（縮合）している）環状構造を意味する。架橋環とは、２つ以上の単環が３個以上の原子を共有している環状構造を意味する。
【０１１７】
単環シクロアルキレン基は、シクロペンチレン基、シクロヘキシレン基、シクロヘプチレン基、シクロデシレン基、３，５，５−トリメチルシクロヘキシレン基等が例示される。
【０１１８】
架橋環シクロアルキレン基は、トリシクロデシレン基、アダマンチレン基、ノルボルニレン基等が例示される。
【０１１９】
縮合環シクロアルキレン基は、ビシクロデシレン基等が例示される。
【０１２０】
脂環族ポリイソシアネートは、単環脂環族ポリイソシアネート、架橋環脂環族ポリイソシアネート、縮合環脂環族ポリイソシアネート等が例示される。
【０１２１】
単環脂環族ポリイソシアネートは、水添キシレンジイソシアネート、イソホロンジイソシアネート、シクロペンチレンジイソシアネート、シクロヘキシレンジイソシアネート、シクロヘプチレンジイソシアネート、シクロデシレンジイソシアネート、３，５，５−トリメチルシクロヘキシレンジイソシアネート、ジシクロヘキシルメタンジイソシアネート等が例示される。
【０１２２】
架橋環脂環族ポリイソシアネートは、トリシクロデシレンジイソシアネート、アダマンタンジイソシアネート、ノルボルネンジイソシアネート等が例示される。
【０１２３】
縮合環脂環族ポリイソシアネートは、ビシクロデシレンジイソシアネート等が例示される。
【０１２４】
芳香族基は、単環芳香族基、縮合環芳香族基等が例示される。また芳香族基は、１個以上の水素原子が直鎖又は分岐アルキル基によって置換されていてもよい。
【０１２５】
単環芳香族基は、フェニル基（フェニレン基）、トリル基（トリレン基）、メシチル基（メシチレン基）等が例示される。また縮合環芳香族基は、ナフチル基（ナフチレン基）等が例示される。
【０１２６】
芳香族ポリイソシアネートは、単環芳香族ポリイソシアネート、縮合環芳香族ポリイソシアネート等が例示される。
【０１２７】
単環芳香族ポリイソシアネートは、４，４’−ジフェニルジメチルメタンジイソシアネート等のジアルキルジフェニルメタンジイソシアネート、４，４’−ジフェニルテトラメチルメタンジイソシアネート等のテトラアルキルジフェニルメタンジイソシアネート、４，４’−ジフェニルメタンジイソシアネート、４，４’−ジベンジルイソシアネート、１，３−フェニレンジイソシアネート、１，４−フェニレンジイソシアネート、トリレンジイソシアネート、キシリレンジイソシアネート、ｍ−テトラメチルキシリレンジイソシアネート等が例示される。
【０１２８】
縮合環芳香族ポリイソシアネートは、１，５−ナフチレンジイソシアネート等が例示される。
【０１２９】
ポリイソシアネートのビウレット体は、
下記構造式：
【化４】
2020196876.tif 000005
［式中、ｎｂは、１以上の整数であり、ＲｂＡ〜ＲｂＥはそれぞれ独立に、アルキレン基、アリーレン基、又はアルキレン基とアリーレン基が組み合わさってなる基であり、Ｒｂα〜Ｒｂβはそれぞれ独立に、イソシアネート基又は
【化５】
2020196876.tif 000006
（ｎｂ１は、０以上の整数であり、Ｒｂ１〜Ｒｂ５はそれぞれ独立に、アルキレン基、アリーレン基、又はアルキレン基とアリーレン基が組み合わさってなる基であり、Ｒｂ’〜Ｒ ｂ'' はそれぞれ独立に、イソシアネート基又はＲｂα〜Ｒｂβ自身の基である。Ｒｂ４〜Ｒｂ５、Ｒ ｂ''は、各構成単位ごとに基が異なっていてもよい。）である。ＲｂＤ〜ＲｂＥ、Ｒｂβは、各構成単位ごとに基が異なっていてもよい。］で表される化合物等が例示される。
【０１３０】
アルキレン基とアリーレン基が組み合わさってなる基は、アルキレンアリーレンアルキレン基等が例示される。
【０１３１】
アルキレンアリーレンアルキレン基は、
−Ｒａｌｋｙｌｅｎｅ−Ｒａｒｙｌｅｎｅ−Ｒａｌｋｙｌｅｎｅ−
（式中、Ｒａｌｋｙｌｅｎｅは、アルキレン基を表し、Ｒａｒｙｌｅｎｅは、アリーレン基を表す）
で表わされる基である。
【０１３２】
ポリイソシアネートのビウレット体は、デュラネート２４Ａ−１００、デュラネート２２Ａ−７５Ｐ、デュラネート２１Ｓ−７５Ｅ（以上旭化成（株）製）、デスモジュールＮ３２００Ａ（ヘキサメチレンジイソシアネートのビウレット体）（以上住友バイエルウレタン（株）製）等が例示される。
【０１３３】
ポリイソシアネートのイソシアヌレート体は、
下記構造式：
【化６】
2020196876.tif 000007
［式中、ｎｉは、０以上の整数であり、ＲｉＡ〜ＲｉＥはそれぞれ独立に、アルキレン基、アリーレン基、又はアルキレン基とアリーレン基が組み合わさってなる基であり、Ｒｉα〜Ｒｉβはそれぞれ独立に、イソシアネート基又は
【化７】
2020196876.tif 000008
（ｎｉ１は、０以上の整数であり、Ｒｉ１〜Ｒｉ５はそれぞれ独立に、アルキレン基、アリーレン基、又はアルキレン基とアリーレン基が組み合わさってなる基であり、Ｒｉ’〜Ｒ ｉ'' はそれぞれ独立に、イソシアネート基又はＲｉα〜Ｒｉβ自身の基である。Ｒｉ５、Ｒｉ''は、各構成単位ごとに基が異なっていてもよい。）である。ＲｉＤ〜ＲｉＥ、Ｒｉβは、各構成単位ごとに基が異なっていてもよい。］で表される化合物等が例示される。
【０１３４】
ポリイソシアネートのイソシアヌレート体は、デュラネートＴＰＡ−１００、デュラネートＴＫＡ−１００、デュラネートＭＦＡ−７５Ｂ、デュラネートＭＨＧ−８０Ｂ（以上旭化成（株）製）、コロネートＨＸＲ（ヘキサメチレンジイソシアネートのイソシアヌレート体）（以上東ソー（株）製）、タケネートＤ−１３１Ｎ（キシレンジイソシアネートのイソシアヌレート体）、タケネートＤ２０４ＥＡ−１（トルエンジイソシアネートのイソシアヌレート体）、タケネートＤ−１２７Ｎ（水添キシレンジイソシアネートのイソシアヌレート体）（以上三井化学（株）製）、ＶＥＳＴＡＮＡＴ  Ｔ１８９０／１００（イソホロンジイソシアネートのイソシアヌレート体）（以上エボニック・ジャパン（株）製）等が例示される。
【０１３５】
ポリイソシアネートのアロファネート体は、
下記構造式：
【化８】
2020196876.tif 000009
［式中、ｎａは、０以上の整数であり、ＲａＡは、アルキル基又はアリール基であり、ＲａＢ〜ＲａＧはそれぞれ独立に、アルキレン基、アリーレン基、又はアルキレン基とアリーレン基が組み合わさってなる基であり、Ｒａα〜Ｒａγはそれぞれ独立に、イソシアネート基又は
【化９】
2020196876.tif 000010
（ｎａ１は、０以上の整数であり、Ｒａ１〜Ｒａ６はそれぞれ独立に、アルキレン基又はアリーレン基であり、Ｒａ’〜Ｒ ａ''' はそれぞれ独立に、イソシアネート基又はＲａα〜Ｒａγ自身の基である。Ｒａ１〜Ｒａ４、Ｒａ’〜Ｒ ａ'''は、各構成単位ごとに基が異なっていてもよい。）である。ＲａＢ〜ＲａＥ、Ｒａα〜Ｒａγは、各構成単位ごとに基が異なっていてもよい。］で表される化合物等が例示される。
【０１３６】
ポリイソシアネートのアロファネート体の市販品は、タケネートＤ−１７８Ｎ（三井化学（株）製）等が例示される。
【０１３７】
ポリイソシアネートのアダクト体は、
下記構造式：
【化１０】
2020196876.tif 000011
［式中、ｎadは０以上の整数であり、ＲadＡ〜ＲadＥは、それぞれ独立にアルキレン基、アリーレン基、又はアルキレン基とアリーレン基が組み合わさってなる基であり、Ｒad１〜Ｒad２は、それぞれ独立に
【化１１】
2020196876.tif 000012
（式中、ｎad’は０以上の整数であり、Ｒad’〜Ｒad’’は、それぞれ独立にアルキレン基、アリーレン基、又はアルキレン基とアリーレン基が組み合わさってなる基であり、Ｒad’’’は、Ｒad１〜Ｒad２自身の基であり、Ｒad’〜Ｒad’’’は、各構成単位ごとに基が異なっていてもよい。）
であり、ＲadＤ〜ＲadＥ、Ｒad２は、各構成単位ごとに基が異なっていてもよい。］
で示されるトリメチロールプロパンとポリイソシアネートのアダクト体、
下記構造式
【化１２】
2020196876.tif 000013
［式中、ｎad1は０以上の整数であり、Ｒadα〜Ｒadεは、それぞれ独立にアルキレン基又はアリーレン基であり、ＲadＡ〜ＲadＢは、それぞれ独立に
【化１３】
2020196876.tif 000014
（式中、ｎad1’は０以上の整数であり、Ｒadδ’〜Ｒadε’は、それぞれ独立にアルキレン基、アリーレン基、又はアルキレン基とアリーレン基が組み合わさってなる基であり、ＲadＢ’は、ＲadＡ〜ＲadＢ自身の基であり、Ｒadδ’〜Ｒadε’、ＲadＢ’は、各構成単位ごとに基が異なっていてもよい。）
であり、Ｒadδ〜Ｒadεは、各構成単位ごとに基が異なっていてもよい。］
で示されるグリセリンとポリイソシアネートのアダクト体等が例示される。
【０１３８】
ポリイソシアネートのアダクト体は、デュラネートＰ３０１−７５Ｅ（以上旭化成（株）製）、タケネートＤ１１０Ｎ、タケネートＤ１６０Ｎ（以上三井化学（株）製）、コロネートＬ（以上東ソー（株）製）等が例示される。
【０１３９】
組成物１００質量％中のポリイソシアネートの含有量の上限及び下限は、５０、４５、４０、３０、２０、１０、５、２、１、０．５、０．２、０．１質量％等が例示される。１つの実施形態において、組成物１００質量％中のポリイソシアネートの含有量は、０．１〜５０質量％が好ましい。
【０１４０】
ポリイミドとポリイソシアネートとの質量比（ポリイミド／ポリイソシアネート）の上限及び下限は、１０００、９００、８００、７００、６００、５００、４００、３００、２００、１９０、１７５、１５０、１４５、１４０、１３５、１３０、１２５、１２０、１１５、１１０、１０５、１００、９５、９０、８５、８３、８０、７５、７０、６７、６５、６０、５５、５０、４５、４０、３５、３０、２９、２５、２０、１９、１８、１７、１６、１５、１４、１３、１２、１１、１０、９、７、５、４，３、２、１等が例示される。１つの実施形態において、ポリイミドとポリイソシアネートとの質量比（ポリイミド／ポリイソシアネート）は、１〜１０００が好ましい。
【０１４１】
＜トリマートリアミン＞
トリマートリアミンは、オレイン酸等の不飽和脂肪酸の三量体であるトリマー酸（特表２０１３−５０５３４５号公報等参照）の全てのカルボキシル基を一級アミノ基に置換したものであり、各種公知のものを特に制限なく使用できる。以下、トリマートリアミンの非限定的な構造式を示す（破線部は炭素−炭素単結合又は炭素−炭素二重結合を意味し、Ｒは、エチレン基（−ＣＨ２ＣＨ２−）又はエテニレン基（−ＣＨ＝ＣＨ−）を意味する。）。
【化１４】
2020196876.tif 000015
【０１４２】
トリマートリアミンの市販品は、ＰＲＩＡＭＩＮＥ１０７１（クローダジャパン（株）製）等が例示される。なお、市販品におけるトリマートリアミン成分の含有量は通常１５〜２０質量％程度であり、残部としてダイマージアミンが８０質量％を超えて含まれていることがある。
【０１４３】
組成物１００質量％中のトリマートリアミンの含有量の上限及び下限は、５０、４５、４０、３０、２０、１０、５、２、１、０．５、０．２、０．１質量％等が例示される。１つの実施形態において、組成物１００質量％中のトリマートリアミンの含有量は、０．１〜５０質量％が好ましい。
【０１４４】
ポリイミドとトリマートリアミンとの質量比（ポリイミド／トリマートリアミン）の上限及び下限は、１０００、９００、８００、７００、６００、５００、４００、３００、２００、１９０、１７５、１５０、１４５、１４０、１３５、１３０、１２５、１２０、１１５、１１０、１０５、１００、９５、９０、８５、８３、８０、７５、７０、６７、６５、６０、５５、５０、４５、４０、３５、３０、２９、２５、２０、１９、１８、１７、１６、１５、１４、１３、１２、１１、１０、９、７、５、４，３、２、１等が例示される。１つの実施形態において、ポリイミドとトリマートリアミンとの質量比（ポリイミド／トリマートリアミン）は、１〜１０００が好ましい。
【０１４５】
＜シラン変性エポキシ樹脂＞
シラン変性エポキシ樹脂は、水酸基含有エポキシ樹脂とアルコキシシラン部分縮合物との反応物である。
【０１４６】
水酸基含有エポキシ樹脂は、ビスフェノール型エポキシ樹脂、ノボラック型エポキシ樹脂等が例示される。
【０１４７】
水酸基含有エポキシ樹脂のエポキシ当量の上限及び下限は、５０００、４０００、３０００、２０００、１０００、９００、８００、７５０、５００、４５０、４００、３００、２５０、２００、１８０等が例示される。１つの実施形態において、水酸基含有エポキシ樹脂のエポキシ当量は１８０〜５０００が好ましく、４５０〜５００がより好ましい。
【０１４８】
アルコキシシラン部分縮合物は、一般式：Ｒ1ｐＳｉ（ＯＲ２）４−ｐ
（式中、ｐは０〜２の整数であり、Ｒ１は置換若しくは非置換の炭素数６以下のアルキル基、アリール基、又はアルケニル基であり、Ｒ２は炭素数６以下のアルキル基である。）で表されるアルコキシシラン又はこれらの縮合物等を例示できる。
【０１４９】
炭素数６以下のアルキル基は、メチル基、エチル基、プロピル基、イソプロピル基、ｎ−ブチル基、ｓ−ブチル基、ｉ−ブチル基、ｔ−ブチル基、ｎ−ペンチル基、ネオペンチル基、ｉ−ペンチル基、ｓ−ペンチル基、３−ペンチル基、ｔ−ペンチル基、ヘキシル基、イソヘキシル基、３−メチルペンチル基、２，３−ジメチルブチル基、２，２−ジメチルブチル基が例示される。
【０１５０】
置換基は、グリシジル基、メルカプト基、エポキシ基等が例示される。
【０１５１】
アリール基は、フェニル基、ナフチル基等が例示される。
【０１５２】
アルケニル基は、ビニル基、アリル基等が例示される。
【０１５３】
アルコキシシランは、テトラアルコキシシラン、トリアルコキシシラン、ジアルコキシシラン等が例示される。
【０１５４】
テトラアルコキシシランは、テトラメトキシシラン、テトラエトキシシラン、テトラプロポキシシラン、テトライソプロポキシシラン、テトラブトキシシラン等が例示される。
【０１５５】
トリアルコキシシランは、アルキルトリアルコキシシラン、アリールトリアルコキシシラン、官能基含有トリアルコキシシラン等が例示される。
【０１５６】
アルキルトリアルコキシシランは、メチルトリメトキシシラン、メチルトリエトキシシラン、メチルトリプロポキシシラン、メチルトリブトキシシラン、エチルトリメトキシシラン、エチルトリエトキシシラン、ｎ−プロピルトリメトキシシラン、ｎ−プロピルトリエトキシシラン、イソプロピルトリメトキシシラン、イソプロピルトリエトキシシラン等が例示される。
【０１５７】
アリールトリアルコキシシランは、フェニルトリメトキシシラン、フェニルトリエトキシシラン等が例示される。
【０１５８】
アルケニルトリアルコキシシランは、ビニルトリメトキシシラン、ビニルトリエトキシシラン等が例示される。
【０１５９】
官能基含有トリアルコキシシランは、３−グリシドキシプロピルトリメトキシシラン、３−グリシドキシプロピルトリエトキシシラン、３−メルカプトプロピルトリメトキシシラン、３−メルカプトプロピルトリエトキシシラン、３，４−エポキシシクロヘキシルエチルトリメトキシシラン、３，４−エポキシシクロヘキシルエチルトリメトキシシラン等が例示される。
【０１６０】
ジアルコキシシランは、ジメチルジメトキシシラン、ジメチルジエトキシシラン、ジエチルジメトキシシラン、ジエチルジエトキシシラン等が例示される。
【０１６１】
シラン変性エポキシ樹脂は、水酸基含有エポキシ樹脂とアルコキシシラン部分縮合物とを脱アルコール反応によりエステル化することにより製造される。特に制限されないが、アルコキシシラン部分縮合物のシリカ換算質量／水酸基含有エポキシ樹脂の質量（質量比）０．０１〜１．２として、反応温度５０〜１３０℃で１〜１５時間反応させることが好ましい。
【０１６２】
組成物１００質量％中のシラン変性エポキシ樹脂の含有量の上限及び下限は、５０、４５、４０、３０、２０、１０、５、２、１、０．５、０．２、０．１質量％等が例示される。１つの実施形態において、組成物１００質量％中のシラン変性エポキシ樹脂の含有量は、０．１〜５０質量％が好ましい。
【０１６３】
ポリイミドとシラン変性エポキシ樹脂との質量比（ポリイミド／シラン変性エポキシ樹脂）の上限及び下限は、１０００、９００、８００、７００、６００、５００、４００、３００、２００、１９０、１７５、１５０、１４５、１４０、１３５、１３０、１２５、１２０、１１５、１１０、１０５、１００、９５、９０、８５、８３、８０、７５、７０、６７、６５、６０、５５、５０、４５、４０、３５、３０、２９、２５、２０、１９、１８、１７、１６、１５、１４、１３、１２、１１、１０、９、７、５、４，３、２、１等が例示される。１つの実施形態において、ポリイミドとシラン変性エポキシ樹脂との質量比（ポリイミド／シラン変性エポキシ樹脂）は、１〜１０００が好ましい。
【０１６４】
１つの実施形態において上記組成物は熱可塑性ポリイミド組成物、めっきプライマー用組成物（例えば銅めっきプライマー用組成物）として使用され得る。
【０１６５】
［反応物］
本開示は、芳香族テトラカルボン酸無水物、及びダイマージアミンを含むモノマー群の反応物であるポリイミドと
ポリイソシアネート、トリマートリアミン、及びシラン変性エポキシ樹脂からなる群から選択される１種以上との反応物を提供する。
【０１６６】
芳香族テトラカルボン酸無水物等の成分は上述のもの等が例示される。
【０１６７】
上記反応物を製造する際の反応条件は特に限定されないが、後述の銅張積層板を製造する際の加熱・圧着条件等が例示される。
【０１６８】
１つの実施形態において上記反応物は熱可塑性ポリイミド層、めっきプライマー層（例えば銅めっきプライマー層）として使用され得る。
【０１６９】
［接着剤］
本開示は、上記組成物、架橋剤及び有機溶剤を含む接着剤を提供する。
【０１７０】
上記接着剤１００質量％における上記ポリイミドの含有量の上限及び下限は、９０、８０、７０、６０、５０、４０、３０、２０、１０、５質量％等が例示される。上記接着剤１００質量％における上記ポリイミドの含有量は、５〜９０質量％程度が好ましい。
【０１７１】
＜架橋剤＞
架橋剤は、ポリイミドの架橋剤として機能するものであれば、各種公知のものを特に制限なく使用できる。架橋剤は、単独又は２種以上で使用され得る。
【０１７２】
架橋剤は、エポキシド、ベンゾオキサジン、ビスマレイミド、シアネートエステル、ポリイソシアネート等が例示される。１つの実施形態において、架橋剤は、エポキシド、ベンゾオキサジン、ビスマレイミド及びシアネートエステルからなる群より選ばれる少なくとも１種が好ましい。
【０１７３】
（エポキシド）
エポキシドは、フェノールノボラック型エポキシド、クレゾールノボラック型エポキシド、ビスフェノールＡ型エポキシド、ビスフェノールＦ型エポキシド、ビスフェノールＳ型エポキシド、水添ビスフェノールＡ型エポキシド、水添ビスフェノールＦ型エポキシド、スチルベン型エポキシド、トリアジン骨格含有エポキシド、フルオレン骨格含有エポキシド、線状脂肪族エポキシド、脂環式エポキシド、グリシジルアミン型エポキシド、トリフェノールメタン型エポキシド、アルキル変性トリフェノールメタン型エポキシド、ビフェニル型エポキシド、ジシクロペンタジエン骨格含有エポキシド、ナフタレン骨格含有エポキシド、アリールアルキレン型エポキシド、テトラグリシジルキシリレンジアミン、上記エポキシドのダイマー酸変性物であるダイマー酸変性エポキシド、ダイマー酸ジグリシジルエステル、シラン変性エポキシ樹脂等が例示される。また、エポキシドの市販品は、三菱化学（株）製の「ｊＥＲ８２８」や「ｊＥＲ８３４」、「ｊＥＲ８０７」、新日鐵化学（株）製の「ＳＴ−３０００」、ダイセル化学工業（株）製の「セロキサイド２０２１Ｐ」、新日鐵化学（株）製の「ＹＤ−１７２−Ｘ７５」、三菱ガス化学（株）製の「ＴＥＴＲＡＤ−Ｘ」等が例示される。これらの中でも、耐熱接着性、吸湿はんだ耐熱性及び低誘電特性のバランスの観点よりビスフェノールＡ型エポキシド、ビスフェノールＦ型エポキシド、水添ビスフェノールＡ型エポキシド及び脂環式エポキシドからなる群より選ばれる少なくとも１種が好ましい。
【０１７４】
特に下記構造のテトラグリシジルジアミン
【化１５】
2020196876.tif 000016
（式中、Ｙはフェニレン基又はシクロヘキシレン基を表す。）
は、上記ポリイミドとの相溶性が良好である。また、これを用いると接着層の低損失弾性率化が容易となり、その耐熱接着性及び低誘電特性も良好となる。
【０１７５】
架橋剤としてエポキシドを用いる場合、各種公知のエポキシド用硬化剤を併用できる。エポキシド用硬化剤は、単独又は２種以上で使用され得る。エポキシド用硬化剤は、無水コハク酸、無水フタル酸、無水マレイン酸、無水トリメリット酸、無水ピロメリット酸、ヘキサヒドロ無水フタル酸、３−メチル−ヘキサヒドロ無水フタル酸、４−メチル−ヘキサヒドロ無水フタル酸、或いは４−メチル−ヘキサヒドロ無水フタル酸とヘキサヒドロ無水フタル酸との混合物、テトラヒドロ無水フタル酸、メチル−テトラヒドロ無水フタル酸、無水ナジック酸、無水メチルナジック酸、ノルボルナン−２，３−ジカルボン酸無水物、メチルノルボルナン−２，３−ジカルボン酸無水物、メチルシクロヘキセンジカルボン酸無水物、３−ドデセニル無水コハク酸、オクテニルコハク酸無水物等の酸無水物系硬化剤；ジシアンジアミド（ＤＩＣＹ）、芳香族ジアミン（商品名「ＬｏｎｚａｃｕｒｅＭ−ＤＥＡ」、「ＬｏｎｚａｃｕｒｅＭ−ＤＥＴＤＡ」等。いずれもロンザジャパン（株）製）、脂肪族アミン等のアミン系硬化剤；フェノールノボラック樹脂、クレゾールノボラック樹脂、ビスフェノールＡ型ノボラック樹脂、トリアジン変性フェノールノボラック樹脂、フェノール性水酸基含有ホスファゼン（大塚化学（株）製の商品名「ＳＰＨ−１００」等）等のフェノール系硬化剤、環状ホスファゼン系化合物、マレイン酸変性ロジンやその水素化物等のロジン系架橋剤等が例示される。これらの中でもフェノール系硬化剤、特にフェノール性水酸基含有ホスファゼン系硬化剤が好ましい。硬化剤の使用量は特に制限されないが、上記接着剤の固形分を１００質量％とした場合において０．１〜１２０質量％程度が好ましく、１０〜４０質量％程度がより好ましい。
【０１７６】
架橋剤としてエポキシド及びエポキシド用硬化剤を併用する場合、反応触媒をさらに併用できる。反応触媒は、単独又は２種以上で使用され得る。反応触媒は、１，８−ジアザ−ビシクロ［５．４．０］ウンデセン−７、トリエチレンジアミン、ベンジルジメチルアミン、トリエタノールアミン、ジメチルアミノエタノール、トリス（ジメチルアミノメチル）フェノール等の三級アミン；２−メチルイミダゾール、２−フェニルイミダゾール、２−フェニル−４−メチルイミダゾール、２−ヘプタデシルイミダゾール等のイミダゾ−ル類；トリブチルホスフィン、メチルジフェニルホスフィン、トリフェニルホスフィン、ジフェニルホスフィン、フェニルホスフィン等の有機ホスフィン；テトラフェニルホスホニウム・テトラフェニルボレート、２−エチル−４−メチルイミダゾール・テトラフェニルボレート、Ｎ−メチルモルホリン・テトラフェニルボレート等のテトラフェニルボロン塩等が例示される。また、当該反応触媒の使用量は特に制限されないが、上記接着剤の固形分を１００質量％とした場合において０．０１〜５質量％程度が好ましい。
【０１７７】
（ベンゾオキサジン）
ベンゾオキサジンは、６，６−（１−メチルエチリデン）ビス（３，４−ジヒドロ−３−フェニル−２Ｈ−１，３−ベンゾオキサジン）、６，６−（１−メチルエチリデン）ビス（３，４−ジヒドロ−３−メチル−２Ｈ−１，３−ベンゾオキサジン）等が例示される。なお、オキサジン環の窒素にはフェニル基、メチル基、シクロヘキシル基等が結合していてもよい。また、ベンゾオキサジンの市販品は、四国化成工業（株）社製の「ベンゾオキサジンＦ−ａ型」や「ベンゾオキサジンＰ−ｄ型」、エア・ウォ−タ−社製の「ＲＬＶ−１００」等が例示される。
【０１７８】
（ビスマレイミド）
ビスマレイミドは、４，４’−ジフェニルメタンビスマレイミド、ｍ−フェニレンビスマレイミド、ビスフェノールＡジフェニルエーテルビスマレイミド、３，３’−ジメチル−５，５’−ジエチル−４，４’−ジフェニルメタンビスマレイミド、４−メチル−１，３−フェニレンビスマレイミド、１，６’−ビスマレイミド−（２，２，４−トリメチル）ヘキサン、４，４’−ジフェニルエーテルビスマレイミド、４，４’−ジフェニルスルフォンビスマレイミド等が例示される。また、ビスマレイミドの市販品は、ＪＦＥケミカル（株）社製の「ＢＡＦ−ＢＭＩ」等が例示される。
【０１７９】
（シアネートエステル）
シアネートエステルは、２−アリルフェノールシアネートエステル、４−メトキシフェノールシアネートエステル、２，２−ビス（４−シアナトフェノール）−１，１，１，３，３，３−ヘキサフルオロプロパン、ビスフェノールＡシアネートエステル、ジアリルビスフェノールＡシアネートエステル、４−フェニルフェノールシアネートエステル、１，１，１−トリス（４−シアナトフェニル）エタン、４−クミルフェノールシアネートエステル、１，１−ビス（４−シアナトフェニル）エタン、４，４’−ビスフェノールシアネートエステル、及び２，２‐ビス（４‐シアナトフェニル）プロパン等が例示される。また、シアネートエステルの市販品は、「ＰＲＩＭＡＳＥＴ  ＢＴＰ−６０２０Ｓ（ロンザジャパン（株）製）」等が例示される。
【０１８０】
上記接着剤における、上記ポリイミド１００質量部（固形分換算）に対する架橋剤の含有量の上限及び下限は、９００、８００、７００、６００、５００、４００、３００、２００、１００、５０、２０、１０、５質量部等が例示される。１つの実施形態において、上記ポリイミド１００質量部（固形分換算）に対する架橋剤の含有量は、５〜９００質量部程度が好ましい。
【０１８１】
上記接着剤１００質量％中の架橋剤の含有量の上限及び下限は、８０、７０、６０、５０、４０、３０、２０、１０、５、２質量％等が例示される。１つの実施形態において、上記接着剤１００質量％中の架橋剤の含有量は、２〜８０質量％程度が好ましい。
【０１８２】
＜有機溶剤＞
有機溶剤は、各種公知の有機溶剤を単独又は２種以上で使用できる。有機溶剤は、Ｎ−メチル−２−ピロリドン、ジメチルホルムアミド、ジメチルアセトアミド、ジメチルスルホキシド、Ｎ−メチルカプロラクタム、メチルトリグライム、メチルジグライム等の非プロトン性極性溶剤や、シクロヘキサノン、メチルシクロヘキサン等の脂環式溶剤、メタノール、エタノール、プロパノール、ベンジルアルコール、クレゾ−ル等のアルコール系溶剤、トルエン等の芳香族系溶剤等が例示される。
【０１８３】
また、接着剤における有機溶剤の含有量は特に制限されないが、有機溶剤の接着剤１００質量％に対する固形分質量の上限及び下限は、６０、５０、４０、３０、２０、１０質量％等が例示される。１つの実施形態において、有機溶剤の接着剤１００質量％に対する固形分質量は、１０〜６０質量％が好ましい。
【０１８４】
上記接着剤における、上記ポリイミド１００質量部（固形分換算）に対する有機溶剤の含有量の上限及び下限は、９００、８００、７００、６００、５００、４００、３００、２００、１５０質量部等が例示される。１つの実施形態において、上記接着剤における、上記ポリイミド１００質量部（固形分換算）に対する有機溶剤の含有量は、１５０〜９００質量部が好ましい。
【０１８５】
＜難燃剤＞
１つの実施形態において、上記接着剤には、難燃剤が含まれる。難燃剤は、単独又は２種以上で使用され得る。難燃剤は、リン系難燃剤、無機フィラー等が例示される。
【０１８６】
（リン系難燃剤（リン含有難燃剤））
リン系難燃剤は、ポリリン酸やリン酸エステル、フェノール性水酸基を含有しないホスファゼン誘導体等が例示される。該ホスファゼン誘導体のうち、環状ホスファゼン誘導体は、難燃性、耐熱性、耐ブリードアウト性等の点で好ましい。環状ホスファゼン誘導体の市販品は、大塚化学（株）製のＳＰＢ−１００や、伏見製薬所（株）製のラビトルＦＰ−３００Ｂ等が例示される。
【０１８７】
（無機フィラー）
１つの実施形態において、無機フィラーは、シリカフィラー、リン系フィラー、フッ素系フィラー、無機イオン交換体フィラー等が例示される。市販品は、デンカ株式会社製のＦＢ−３ＳＤＣ、クラリアントケミカルズ株式会社製のＥｘｏｌｉｔ  ＯＰ９３５、株式会社喜多村製のＫＴＬ−５００Ｆ、東亞合成株式会社製のＩＸＥ等が例示される。
【０１８８】
上記接着剤中のポリイミド１００質量部（固形分換算）に対する難燃剤の含有量の上限及び下限は、１５０、１００、５０、１０、５、１質量部等が例示される。１つの実施形態において、上記接着剤中のポリイミド１００質量部（固形分換算）に対する難燃剤の含有量は、１〜１５０質量部が好ましい。
【０１８９】
＜反応性アルコキシシリル化合物＞
１つの実施形態において、上記接着剤には、更に一般式：Ｚ−Ｓｉ（Ｒ１）ａ（ＯＲ２）３−ａ（式中、Ｚは酸無水物基と反応する官能基を含む基を、Ｒ１は水素又は炭素数１〜８の炭化水素基を、Ｒ２は炭素数１〜８の炭化水素基を、ａは０、１又は２を示す。）で表される反応性アルコキシシリル化合物が含まれる。反応性アルコキシシリル化合物により、本発明の接着剤からなる接着層の低誘電特性を維持しつつ、その溶融粘度を調節され得る。その結果、該接着層と基材との界面密着力（所謂アンカー効果）を高めながら、該基材端から生ずる該硬化層の滲みだしが抑制され得る。
【０１９０】
上記一般式のＺに含まれる反応性官能基は、アミノ基、エポキシ基及びチオール基等が例示される。
【０１９１】
Ｚがアミノ基を含む化合物は、Ｎ−２−（アミノエチル）−３−アミノプロピルメチルジメトキシシラン、Ｎ−２−（アミノエチル）−３−アミノプロピルトリメトキシシラン、３−アミノプロピルトリメトキシシラン、３−アミノプロピルトリエトキシシラン及び３−ウレイドプロピルトリアルコキシシラン等が例示される。Ｚがエポキシ基を含む化合物としては、例えば、２−（３，４−エポキシシクロヘキシル）エチルトリメトキシシラン、３−グリシドキシプロピルメチルジメトキシシラン、３−グリシドキシプロピルトリメトキシシラン、３−グリシドキシプロピルメチルジエトキシシラン及び３−グリシドキシプロピルトリエトキシシラン等が例示される。Ｚがチオール基を含む化合物としては、例えば、３−メルカプトプロピルトリメトキシシランや、３−メルカプトプロピルトリエトキシシラン、３−メルカプトプロピルメチルジメトキシシラン及び３−メルカプトプロピルメチルジエトキシシラン等が例示される。これらの中でも、反応性及びフローコントロールの効果が良好であることから、Ｚがアミノ基を含む化合物が好ましい。
【０１９２】
上記接着剤中のポリイミド１００質量部（固形分換算）に対する反応性アルコキシシリル化合物の含有量の上限及び下限は、５、２．５、１、０．５、０．１、０．０５、０．０１質量部等が例示される。１つの実施形態において、上記接着剤中のポリイミド１００質量部（固形分換算）に対する反応性アルコキシシリル化合物の含有量は、０．０１〜５質量部が好ましい。
【０１９３】
上記接着剤は、上記ポリイミド、架橋剤、有機溶剤、難燃剤、反応性アルコキシシリル化合物のいずれでもないものを添加剤として含み得る。
【０１９４】
添加剤は、開環エステル化反応触媒、脱水剤、可塑剤、耐候剤、酸化防止剤、熱安定剤、滑剤、帯電防止剤、増白剤、着色剤、導電剤、離型剤、表面処理剤、粘度調節剤、シリカフィラー及びフッ素フィラー等が例示される。
【０１９５】
１つの実施形態において、添加剤の含有量は接着剤１００質量部に対し、１質量部未満、０．１質量部未満、０．０１質量部未満、０質量部等が例示される。
【０１９６】
別の実施形態において、添加剤の含有量は上記ポリイミド１００質量部（固形分換算）に対し、１質量部未満、０．１質量部未満、０．０１質量部未満、０質量部等が例示される。
【０１９７】
上記接着剤は、上記ポリイミド及び架橋剤並びに必要に応じて難燃剤、反応性アルコキシシリル化合物及び添加剤を有機溶剤に溶解させることにより得られ得る。
【０１９８】
［フィルム状接着材］
本開示は、上記組成物の加熱硬化物及び／又は上記接着剤の加熱硬化物を含む、フィルム状接着材を提供する。フィルム状接着材の製造方法は、上記接着剤を適当な支持体に塗工する工程、加熱して有機溶剤を揮発させることによって硬化させる工程、該支持体から剥離する工程等を含む方法等が例示される。該接着材の厚みは特に限定されないが、３〜４０μｍ程度が好ましい。支持体は、下記のもの等が例示される。
【０１９９】
［接着層］
本開示は、上記組成物、上記接着剤、及び上記フィルム状接着材からなる群から選択される１つ以上を含む、接着層を提供する。上記接着層を製造する際には、上記接着剤と上記接着剤以外の各種公知の接着剤とを併用してもよい。同様に上記フィルム状接着材と上記フィルム状接着材以外の各種公知のフィルム状接着材とを併用してもよい。
【０２００】
［接着シート］
本開示は、上記接着層及び支持フィルムを含む、接着シートを提供する。
【０２０１】
該支持フィルムは、プラスチックフィルムが例示される。プラスチックは、ポリエステル、ポリイミド、ポリイミド−シリカハイブリッド、ポリエチレン、ポリプロピレン、ポリエチレンテレフタレート、ポリエチレンナフタレート、ポリメタクリル酸メチル樹脂、ポリスチレン樹脂、ポリカーボネート樹脂、アクリロニトリル−ブタジエン−スチレン樹脂、エチレンテレフタレートやフェノール、フタル酸、ヒドロキシナフトエ酸等とパラヒドロキシ安息香酸とから得られる芳香族系ポリエステル樹脂（所謂液晶ポリマー；（株）クラレ製、「ベクスター」等）等が例示される。
【０２０２】
また、上記接着剤を該支持フィルムに塗布する際、前記塗工手段を採用できる。塗工層の厚みも特に限定されないが、乾燥後の厚みは１〜１００μｍ程度が好ましく、３〜５０μｍ程度がより好ましい。また、該接着シートの接着層は各種保護フィルムで保護してもよい。
【０２０３】
［樹脂付銅箔］
本開示は、上記接着層及び銅箔を含む、樹脂付銅箔を提供する。具体的には、上記樹脂付銅箔は、該接着剤又は該フィルム状接着材を銅箔に塗工又は貼り合わせたものである。該銅箔は、圧延銅箔や電解銅箔が例示される。その厚みは特に限定されず、１〜１００μｍ程度が好ましく、２〜３８μｍ程度がより好ましい。また、該銅箔は、各種表面処理（粗化、防錆化等）が施されたものであってよい。防錆化処理は、Ｎｉ，Ｚｎ，Ｓｎ等を含むメッキ液を用いたメッキ処理や、クロメート処理等の、所謂鏡面化処理が例示される。また、塗工手段としては前記した方法が例示される。
【０２０４】
また、該樹脂付銅箔の接着層は未硬化であってもよく、また加熱下に部分硬化ないし完全硬化させたものであってもよい。部分硬化の接着層は、いわゆるＢステージと呼ばれる状態にある。また、接着層の厚みも特に限定されず、０．５〜３０μｍ程度が好ましい。また、該樹脂付銅箔の銅箔に更に樹脂を貼り合わせ、両面樹脂付銅箔にすることもできる。
【０２０５】
［銅張積層板］
本開示は、上記接着シート及び／又は上記樹脂付銅箔、並びに、銅箔、絶縁性シート及び支持フィルムからなる群から選択される１つ以上を含む、銅張積層板を提供する。銅張積層板は、CCL(Copper  Clad  Laminate)とも呼ばれる。１つの実施形態において、銅張積層板は、上記接着シートの片面又は両面に、各種公知の銅箔を貼り合わせたもの、或いは各種公知の銅箔、絶縁性シート及び支持フィルムからなる群から選択される１つ以上の片面又は両面に、上記樹脂付銅箔を、加熱下に圧着させたものである。片面に貼り合わせる場合には、他方の面に上記樹脂付銅箔とは異なるものを圧着させてもよい。また、当該銅張積層板における樹脂付銅箔と絶縁シートの枚数は特に制限されない。
【０２０６】
１つの実施形態において、絶縁性シートは、プリプレグが好ましい。プリプレグは、ガラス布等の補強材に樹脂を含浸させＢステージまで硬化させたシート状材料のことをいう（JIS  C  5603）。該樹脂は、ポリイミド樹脂、フェノール樹脂、エポキシ樹脂、ポリエステル樹脂、液晶ポリマー、アラミド樹脂等の絶縁性樹脂が使用される。該プリプレグの厚みは特に限定されず、２０〜５００μｍ程度が好ましい。加熱・圧着条件は特に限定されず、３００℃以上の条件に付すことができる。加熱・圧着条件は好ましくは１５０〜２８０℃程度（より好ましくは１７０℃〜２４０℃程度）、及び好ましくは０．５〜２０ＭＰａ程度（より好ましくは１〜８ＭＰａ程度）である。
【０２０７】
本開示は、上記接着シート又は上記樹脂付銅箔上に銅めっき層を有する、銅張積層板も提供する。
【０２０８】
１つの実施形態において、前記銅めっき層は無電解銅めっき層又は真空銅めっき層が好ましい。
【０２０９】
無電解銅めっきは、各種公知の無電解銅めっき液を用いて行われ得る。
【０２１０】
無電解銅めっき液は、還元剤を含み得る。還元剤は、１種単独で用いてもよいし、２種以上を併用してもよい。還元剤は、ホスフィン酸ナトリウム、ジメチルアミンボラン、ホルマリン、グリオキシル酸、テトラヒドロホウ酸、ヒドラジン、次亜リン酸ナトリウム等が例示される。無電解銅めっき液に還元剤が含まれる場合、その含有量は、０．１〜１００ｇ／Ｌ程度が好ましく、１〜３０ｇ／Ｌ程度がより好ましい。
【０２１１】
無電解銅めっき液は、錯化剤を含み得る。錯化剤は、１種単独で用いてもよいし、２種以上を併用してもよい。錯化剤は、クエン酸、酒石酸、リンゴ酸、乳酸、グルコン酸又はそのアルカリ金属塩（例えばロッシェル塩等）やアンモニウム塩等のカルボン酸（塩）、グリシン等のアミノ酸、エチレンジアミン、アルキルアミン等のアミン類、その他のアンモニウム、ＥＤＴＡ、ピロリン酸（塩）等が例示される。無電解銅めっき液に錯化剤が含まれる場合、その含有量は、１〜１００ｇ／Ｌ程度が好ましく、１０〜１００ｇ／Ｌ程度がより好ましい。
【０２１２】
無電解銅めっきを行う際の液温は、０℃程度以上が好ましく、２０〜８０℃程度がより好ましい。
【０２１３】
無電解銅めっきは、必要に応じて、２回以上繰り返して行ってもよい。
【０２１４】
真空銅めっきは、銅スパッタリング等が例示される。
【０２１５】
銅スパッタリングは、各種公知のスパッタリング装置を用いて行われ得る。
【０２１６】
１つの実施形態において、スパッタ電極への投入電力は１０ｋＷ以上が好ましく、３０ｋＷ以上がより好ましい。１つの実施形態において、スパッタリング時のチャンバー内の圧力は、０．５Ｐａから５Ｐａ程度とすることが好ましい。
【０２１７】
真空銅めっきは、必要に応じて、２回以上繰り返して行ってもよい。
【０２１８】
［プリント配線板］
本開示は、上記銅張積層板の銅箔面に回路パターンを有する、プリント配線板を提供する。銅張積層板の銅箔面に回路パターンを形成するパターニング手段は、サブトラクティブ法、セミアディティブ法が例示される。セミアディティブ法は、銅張積層板の銅箔面に、レジストフィルムでパターニングした後、電解銅メッキを行い、レジストを除去し、アルカリ液でエッチングする方法が例示される。また、該プリント配線板における回路パターン層の厚みは特に限定されない。また、該プリント配線板をコア基材とし、その上に同一のプリント配線板や他の公知のプリント配線板又はプリント回路板を積層することによって、多層基板を得ることもできる。積層の際には上記接着剤と上記接着剤以外の他の公知の接着剤とを併用できる。また、多層基板における積層数は特に限定されない。また、積層の都度、ビアホールを挿設し、内部をメッキ処理してもよい。前記回路パターンのライン／スペース比は特に限定されないが、１μｍ／１μｍ〜１００μｍ／１００μｍ程度が好ましい。また、前記回路パターンの高さも特に限定されないが、１〜５０μｍ程度が好ましい。
【０２１９】
［多層配線板］
本開示は、プリント配線板（１）又はプリント回路板（１）、上記接着層、及びプリント配線板（２）又はプリント回路板（２）を含む、多層配線板を提供する。上記プリント配線板（１）〜（２）は、上記プリント配線板であってよく、また、各種公知のものであってもよい。同様にプリント回路板（１）〜（２）は、上記プリント回路板であってよく、また、各種公知のものであってもよい。またプリント配線板（１）とプリント配線板（２）は同一のものであっても異なるものであってもよい。同様にプリント回路板（１）とプリント回路板（２）も同一のものであっても異なるものであってもよい。
【０２２０】
［多層配線板の製造方法］
本開示は、下記工程１及び２
工程１：上記接着剤、上記フィルム状接着材、及び上記接着シートからなる群から選択される１つ以上を、プリント配線板（１）又はプリント回路板（１）の少なくとも片面に接触させることによって、接着層付基材を製造する工程
工程２：該接着層付基材の上に、プリント配線板（２）又はプリント回路板（２）を積層し、加熱及び加圧下に圧着する工程
を含む多層配線板の製造方法を提供する。
【０２２１】
上記プリント配線板（１）〜（２）は、上記プリント配線板であってよく、また、各種公知のものであってもよい。同様にプリント回路板（１）〜（２）は、上記プリント回路板であってよく、また、各種公知のものであってよい。
【０２２２】
工程１では、上記接着剤又はフィルム状接着材を被着体に接触させる手段は特に限定されず、各種公知の塗工手段、カーテンコーター、ロールコーター、ラミネーター、プレス等が例示される。
【０２２３】
工程２における加熱温度及び圧着時間は特に限定されないが、（ア）本発明の接着剤又はフィルム状接着材をコア基材の少なくとも一面に接触させた後、７０〜２００℃程度に加熱し、１〜１０分間程度かけて硬化反応させてから、（イ）架橋剤の硬化反応を進行させるために、更に１５０℃〜３００℃程度、１０分〜３時間程度加熱処理することが好ましい。また、圧力も特に限定されないが、工程（ア）及び（イ）を通じて０．５〜２０ＭＰａ程度が好ましく、１〜８ＭＰａ程度がより好ましい。
【実施例】
【０２２４】
以下、実施例及び比較例を通じて本発明を具体的に説明する。但し、上述の好ましい実施形態における説明及び以下の実施例は、例示の目的のみに提供され、本発明を限定する目的で提供するものではない。従って、本発明の範囲は、本明細書に具体的に記載された実施形態にも実施例にも限定されず、特許請求の範囲によってのみ限定される。また、各実施例及び比較例において、特に説明がない限り、部、％等の数値は質量基準である。
【０２２５】
製造例１  ポリイミドの製造
撹拌機、分水器、温度計及び窒素ガス導入管を備えた反応容器に、４，４’−［プロパン−２，２−ジイルビス（１，４−フェニレンオキシ）］ジフタル酸二無水物（商品名「ＢｉｓＤＡ−１０００」、ＳＡＢＩＣイノベーティブプラスチックスジャパン合同会社製。以下、ＢｉｓＤＡと略す。）３５０．００ｇ、シクロヘキサノン９９３．３０ｇ、及びメチルシクロヘキサン１９８．６６ｇを仕込み、６０℃まで加熱した。次いで、４，４’−ジアミノジフェニルエーテル（商品名「ＯＤＡ」、ＪＦＥケミカル（株）製。以下、ＯＤＡと略す。）８９．８５ｇ及び市販のダイマージアミン（商品名「ＰＲＩＡＭＩＮＥ１０７５」、クローダジャパン（株）製）１０３．８５ｇを滴下した後、１４０℃で１２時間かけてイミド化反応させることにより、ポリイミド（１−１）の溶液（不揮発分３２．９％）を得た。なお、該ポリイミドの酸成分／アミン成分のモル比は１．０５、軟化点は１８０℃であった。
【０２２６】
実施例１−１：
製造例１のポリイミド１０．０ｇとタケネート  Ｄ−１１０Ｎ（三井化学（株）製）０．０７ｇを混合させることにより組成物を製造した。
【０２２７】
実施例１−１以外の実施例と比較例は成分を下記表のように変更したことを除き、実施例１−１と同様にして製造した。
【０２２８】
【表１】
2020196876.tif 000017
タケネートＤ−１１０Ｎ：キシレンジイソシアネートのトリメチロールプロパンアダクト体（三井化学（株）製）
タケネートＤ−１３１Ｎ：キシレンジイソシアネートのイソシアヌレート体（三井化学（株）製）
タケネートＤ−２０４ＥＡ−１：トルエンジイソシアネートのイソシアヌレート体（三井化学（株）製）
Ｐ１０７１：ＰＲＩＡＭＩＮＥ１０７１、トリマートリアミン／ダイマージアミン質量比＝２０／８０（クローダジャパン（株）製）
ＶＥＳＴＡＮＡＴ  Ｔ１８９０／１００：イソホロンジイソシアネートのイソシアヌレート体（エボニック社製）
【０２２９】
実施例２
＜接着シートの作製＞
実施例１及び比較例１の組成物を、ポリイミドフィルム（商品名「カプトン１００ＥＮ」、東レ・デユポン（株）製）に、乾燥後の厚みが１０μｍとなるようギャップコーターにて塗布した後、２００℃で３分間乾燥させることによって接着シートを得た。
【０２３０】
＜銅箔を用いた銅張積層板（１）の作製＞
得られた接着シートの接着面を、市販の圧延銅箔（商品名「ＢＨＭ−１０２Ｆ−ＨＡ−Ｖ２」、ＪＸ金属（株）製、１２μｍ厚）の低粗度側に重ねた、樹脂付銅箔を作製した。
【０２３１】
次いで、得られた樹脂付銅箔をプレス用支持体の上に置き、上方向より同素材から得られる支持体を介して圧力２ＭＰａ、１８０〜３００℃及び１０分間の条件で加熱プレスをすることにより銅張積層板を作製した。
【０２３２】
１．接着性試験
得られた銅張積層板について、ＪＩＳ  Ｃ  ６４８１（フレキシブルプリント配線板用銅張積層板試験方法）に準じ、室温で引き剥がし強さ（Ｎ／ｍｍ）を測定した。
【０２３３】
２．誘電率及び誘電正接測定
＜測定用樹脂及び硬化物サンプルの作製＞
実施例及び比較例の組成物を、離型紙（商品名「ＷＨ５２−Ｐ２５ＣＭ」、（株）サンエー化研製）に硬化後膜厚が１０μｍとなるように塗工し、２００℃で３分間乾燥させる。剥離し、プレス後の膜厚が膜厚約３００μｍになるように圧力１．５ＭＰａ、２５０℃及び１０分間の条件で加熱プレス硬化させることによって、膜厚約３００μｍの誘電率測定用樹脂及び硬化物サンプルを得た。
【０２３４】
次いで、該樹脂及び硬化物サンプルについて、ＪＩＳ  Ｃ２５６５に準じ、１０ＧＨｚにおける誘電率及び誘電正接を、市販の誘電率測定装置（空洞共振器タイプ、エーイーティー製）を用いて測定した。
【０２３５】
３．はんだ耐熱試験（予備乾燥あり）
前記銅箔を用いた銅張積層板（１）について、硬化後、２８８℃のはんだ浴に銅箔側を下にして３０秒浮かべ、予備乾燥を１２０℃で５分間の条件で行い外観変化の有無を確認した。変化がない場合は○、発泡、膨れがある場合を×とした。
【０２３６】
【表２】
2020196876.tif 000018
【０２３７】
評価製造例１
評価製造例と比較評価製造例は成分を下記表のように変更したことを除き、実施例１−１と同様にして製造した。
【表３】
2020196876.tif 000019
【０２３８】
＜無電解銅めっきによる銅張積層板（２）の作製＞
評価製造例の組成物を用いて実施例２と同様の手法により得られた接着シートに下記工程で無電解銅めっきを行うことにより、銅張積層板を作製した。
（１）脱脂：６０℃、２分（クリーナー１６０、メルテックス（株）製）
（２）プリディップ：２０℃、２分
（３）無電解銅めっき：５０℃、１０分（硫酸銅０．０４ｍｏｌ／Ｌ、ＥＤＴＡ０．２５ｍｏｌ／Ｌ、ホルマリン０．１３ｍｏｌ／Ｌ、トリフェニルホスフィン２ｐｐｍ）
（４）水洗：２０℃、２分
（５）乾燥、銅めっき部分の乾燥後の厚みは５μｍ
【０２３９】
＜真空銅めっき（スパッタリング）による銅張積層板（３）の作製＞
評価製造例の組成物を、市販の電解銅箔（商品名「Ｆ２−ＷＳ」、古河サーキットフォイル（株）製、１８μｍ厚）に、乾燥後の厚みが５μｍとなるようギャップコーターにて塗布した後、１８０℃で２時間乾燥させることによって樹脂付銅箔を得た。
この樹脂付銅箔に下記工程で真空銅めっき（スパッタリング）を行うことにより、銅張積層板を作製した。
（１）プラズマ処理：真空装置内の圧力が１×１０−４Ｐａ以下となるまで真空引きした後、アルゴンガスを導入し装置内の圧力を０．３Ｐａとし、プラズマ処理を行った。
（２）スパッタリング：ＵＨＳＰ−ＯＰ２０６０（（株）島津製作所製）を用いて行った
（３）電気銅めっき：電流密度２Ａ／ｄｍ２で電気銅めっき（めっき液：硫酸銅溶液）を行った。
【０２４０】
評価例１：接着性試験
得られた銅張積層板について、ＪＩＳ  Ｃ  ６４８１（フレキシブルプリント配線板用銅張積層板試験方法）に準じ、室温で引き剥がし強さ（Ｎ／ｍｍ）を測定した。
【表４】
2020196876.tif 000020
【０２４１】
評価製造例２
評価製造例と比較評価製造例は成分を下記表のように変更したことを除き、実施例１−１と同様にして製造した。
【０２４２】
【表５】
2020196876.tif 000021
タケネートＤ−２０４ＥＡ−１：トルエンジイソシアネートのイソシアヌレート体（三井化学（株）製）
コンポセランＥ１０３Ｄ：シラン変性エポキシ樹脂（荒川化学工業（株）製）
コロネートＨＸＲ：ヘキサメチレンジイソシアネートのイソシアヌレート体（東ソー（株）製）
【０２４３】
評価例２
評価製造例２−１〜２−５及び比較評価製造例２−１の組成物を、市販の電解銅箔（商品名「Ｆ２−ＷＳ」、古河サーキットフォイル（株）製、１８μｍ厚）に、乾燥後の厚みが２０μｍとなるようギャップコーターにて塗布した後、１５０℃で５分間、次いで１８０℃で１２０分間乾燥させることによって樹脂付銅箔を得た。
【０２４４】
ブロッキング試験
得られた樹脂付銅箔の樹脂面と別の得られた樹脂付銅箔の樹脂面どうしが接するようにし、圧力２．５ＭＰａ、１８０℃及び９０秒間の条件で加熱プレスをすることにより、銅張積層板を作製した。
プレスした面が容易に剥がせるサンプルを○、剥がれないサンプルを×とした。
【表６】
2020196876.tif 000022
【０２４５】
はんだ耐熱試験（予備乾燥なし）
前記銅張積層体について、硬化後、２８８℃のはんだ浴に銅箔側を下にして３０秒浮かべ、予備乾燥を行わず外観変化の有無を確認した。変化がない場合は○、発泡、膨れがある場合を×とした。
【表７】
2020196876.tif 000023